(57)【特許請求の範囲】
【請求項１】
２０質量％以下のエチレン、５０〜９８質量％の、もしくは１５質量％以下のプロピレンおよび／または８７〜９８質量％の、もしくは５５質量％以下の１−ブテン（比率の合計は１００質量％である）を含む非官能化ポリオレフィンを基礎とする変性ポリオレフィンであって、
プロペントライアドに対する13Ｃ  ＮＭＲによって測定されたトライアド分布が、３２〜９０質量％のシンジオタクチック含有量、２５質量％以下のアイソタクチック含有量および６５質量％以下のアタクチック含有量を有し、かつ／または１−ブテントライアドに対する13Ｃ  ＮＭＲによって測定されたトライアド分布が、９６質量％以下のシンジオタクチック含有量および４５質量％以下のアイソタクチック含有量を有し、プロペンおよび１−ブテンのアイソタクチック、シンジオタクチックおよびアタクチックトライアドの含有量が、それぞれ合計１００％になり、
前記非官能化ポリマーが、メタロセン触媒を使用して製造され、
前記メタロセン触媒が、式Ｉ
ＸＲ12（ＣｐＲ2Ｒ3Ｒ4Ｒ5）（ＦｌｕＲ6Ｒ7Ｒ8Ｒ9Ｒ10Ｒ11Ｒ12Ｒ13）ＭＣｌ2    Ｉ
［式中、
Ｍは、Ｚｒ、ＨｆおよびＴｉを含む群から選択される遷移金属であり、
Ｃｐはシクロペンタジエニルであり、Ｆｌｕはフルオレニルであり、ＸＲ12（Ｘ＝ＳｉまたはＣ）は、シクロペンタジエニル配位子とフルオレニル配位子とをブリッジとして結合し、
Ｒ1は、１〜６個の炭素原子を有する直鎖状もしくは分枝鎖状アルキル基、１〜６個の炭素原子を有するアルコキシアルキル基、アリール基またはアルコキシアリール基から選択され、
Ｒ2からＲ13は、Ｈ、および／または１〜１０個の炭素原子を有する直鎖状もしくは分枝鎖状アルキル基を含む群から選択される］の化合物から選択され、かつ
前記非官能化ポリオレフィンに、１つ以上の官能基を有するモノマーがグラフトされている変性ポリオレフィン。
【請求項２】
非官能化ポリオレフィンにおいて、ゲルパーミエーションクロマトグラフィーによる分析で確認された５００〜１０００ダルトンの分子量を有する低分子量成分の比率が０．７５質量％以下であることを特徴とする、請求項１に記載の変性ポリオレフィン。
【請求項３】
官能基を有するモノマーが、カルボン酸および／またはカルボン酸誘導体、アクリレート、ビニルシラン、ビニル芳香族化合物、環式イミドエステルおよびそれらのビニル化合物、ビニルイミダゾリン、ビニルピロリドンおよび／または脂環式ビニル化合物の群から選択されることを特徴とする、請求項１または２に記載の変性ポリオレフィン。
【請求項４】
非官能化ポリマーが、２０質量％以下のエチレン含有量を有するポリ（エチレン−コ−プロピレン）コポリマー、２０質量％以下のエチレン含有量を有するポリ（エチレン−コ−１−ブテン）コポリマー、１５質量％以下のプロピレン含有量を有するポリ（プロピレン−コ−１−ブテン）コポリマー、５５質量％以下の１−ブテン含有量を有するポリ（プロピレン−コ−１−ブテン）コポリマー、または２０質量％以下のエチレン含有量を有するポリ（エチレン−コ−プロピレン−コ−１−ブテン）ターポリマーであることを特徴とする、請求項１〜３のいずれか１項に記載の変性ポリオレフィン。
【請求項５】
請求項１に記載の変性ポリオレフィンを製造するための方法であって、
13Ｃ  ＮＭＲ分光分析法によって測定された２０質量％以下のエチレン含有量を有する少なくとも１つの半結晶性ポリオレフィンが、５０〜９８質量％のプロピレンもしくは１５質量％以下のプロピレンおよび／または８５〜１００質量％の１−ブテンもしくは５５質量％以下の１−ブテンを含み、それらの比率の合計が１００質量％であり、
同様に13Ｃ  ＮＭＲによって測定されたトライアド分布が、プロペントライアドでは、３２〜９０質量％のシンジオタクチック含有量、２５質量％以下のアイソタクチック含有量、６５質量％以下のアタクチック含有量を有し、かつ／または13Ｃ  ＮＭＲによって測定された１−ブテントライアドについてのトライアド分布が、９６質量％以下のシンジオタクチック含有量および４５質量％以下のアイソタクチック含有量を有するさらなる特徴を有し、プロペンおよび１−ブテンのアイソタクチック、シンジオタクチックおよびアタクチックトライアドの含有量がそれぞれ合計１００％になり、
前記非官能化ポリマーを、メタロセン触媒を使用して製造し、少なくとも１つの遊離ラジカル開始剤、および１つ以上の官能基を有するモノマーと接触させた後、１つ以上の官能基を有するモノマーをポリオレフィン上にグラフト反応させることを特徴とする前記方法。
【請求項６】
官能基を有するモノマーが、カルボン酸および／またはカルボン酸誘導体、アクリレート、ビニルシラン、ビニル芳香族化合物、環式イミドエステルおよびそれらのビニル化合物、ビニルイミダゾリン、ビニルピロリドンおよび／または脂環式ビニル化合物の群から選択されることを特徴とする、請求項５に記載の方法。
【請求項７】
１つ以上の官能基を有するモノマーが、溶液または溶融物にてグラフトされることを特徴とする、請求項５または６に記載の方法。
【請求項８】
グラフトが、３０〜２５０℃の温度で実施されることを特徴とする、請求項５〜７のいずれか１項に記載の方法。
【請求項９】
請求項１〜４のいずれか１項に記載の変性ポリオレフィンを、成形材料として、または成形材料において、保護材料において、接着剤として、または接着剤において、シール材において、標識材料、塗料材料、シール膜、床材もしくは屋根膜において、下塗剤として、または下塗剤配合物もしくは接着促進剤配合物において、または分散体、懸濁液もしくはエマルジョンにおいて用いる使用。
【請求項１０】
請求項１〜４のいずれか１項に記載の１つ以上の変性ポリオレフィンを含む成形材料、保護材料、接着剤、シール材、標識材料、塗料材料、シール膜、床材もしくは屋根膜、下塗剤、下塗剤配合物、接着促進剤配合物、分散体、懸濁液またはエマルジョン。
【請求項１１】
ホットメルト接着剤配合物であることを特徴とする、請求項１０に記載の接着剤。
【請求項１２】
架橋促進剤、無機および／または有機充填剤、無機および／または有機顔料、合成および／または天然樹脂、無機および／または有機の合成および／または天然ポリマー、無機および／または有機の合成および／または天然繊維、無機および／または有機安定剤、無機および／または有機難燃剤、樹脂、非晶質ポリ（α−オレフィン）、極性基を有するポリマー、エチレン、ブタジエン、スチレンおよび／またはイソプレンを基礎とするポリマー、エチレン、プロピレン、アクリロニトリル、ジエンおよび／または環式ジエン、スチレンを基礎とする弾性ポリマー、ワックス、１つ以上の合成または天然油、および／またはＵＶ活性物質をさらに含むことを特徴とする、請求項１０または１１に記載の接着剤。
【請求項１３】
他のポリマー、充填剤および／またはビチューメンをさらに含むことを特徴とする、請求項１０に記載のシール膜。
【請求項１４】
請求項１〜４のいずれか１項に記載の１つ以上の変性ポリオレフィンを含む接着ボンド。
【請求項１５】
包装用ボンド、衛生品のボンド、木材接着ボンド、ガラス表面のボンド、ラベルボンド、積層ボンド、カーペットもしくは合成芝のボンド、靴用ボンド、感圧ボンド、本のボンドまたは織物ボンドであることを特徴とする、請求項１４に記載の接着ボンド。
【請求項１６】
ポリオレフィン表面を処理するのに使用されることを特徴とする、請求項１〜４のいずれか１項に記載の１つ以上のポリオレフィンを含む、請求項１０に記載の下塗剤配合物または接着促進剤配合物。
【請求項１７】
ポリマーの比率は、配合物全体に対して、１０質量％を超えることを特徴とする、請求項１〜４のいずれか１項に記載の１つ以上のポリオレフィンを含む、請求項１０に記載の分散体、懸濁液またはエマルジョン。
【発明の詳細な説明】
【技術分野】
【０００１】
本発明は、その製造がシンジオタクチック構造要素を有する半結晶性ポリオレフィンを基礎とする極めて優れた特性のプロファイルを有する変性ポリオレフィン、それらの製造方法、および特に接着剤または接着剤の成分としてのそれらの使用に関する。
【背景技術】
【０００２】
非晶質ポリ−アルファ−オレフィンは、多くの場合において、広範な用途に対する接着剤原料としての役割を果たす。使用分野は、衛生分野から貼合せおよび包装用接着剤、そしてさらには建設用接着剤および木材処理における使用に及ぶ。（ＡＰＡＯとして既知の）非変性非晶質ポリ−アルファ−オレフィンは、完全に物理的に硬化し、それがその熱可塑性により要望に応じて可逆的であることが注目に値する。しかし、それらは、引張強度および接着剪断強度が非常に限定され、熱安定性が比較的低い。さらに、それらを使用して、反応性表面基（例えば−ＯＨ）の接着ボンドへの共有結合的導入を達成することができない。
【０００３】
非変性ＡＰＡＯの記載の短所を、変性のために特にカルボン酸もしくはカルボン酸誘導体および／またはシランを使用できる後の官能化（変性）によって改善することができる。
【０００４】
ポリエチレンと不飽和シランとの反応によるシラン変性ポリオレフィンの製造が、ある程度既知である。ＥＰ０００４０３４には、最大の架橋度を達成することを目的として、シラン結合を利用してポリ（α−オレフィン）を架橋するための方法が早い段階で記載されている。架橋は、グラフトの直後に続き、例えば、ケーブル外装および／または成形品の製造に使用される、脆化温度の低い硬質の高強度材料をもたらす。記載のポリマーを接着剤として使用することができない。
【０００５】
ＤＥ１９６３５７１、ＤＥ２３５３７８３およびＤＥ２４０６８４４には、少量のプロペンおよび／または１−ブテンを含むポリエチレンポリマーまたはエチレンコポリマーを架橋するための方法が記載されている。目標の製品は、ポリエチレンを基礎とする架橋成形体である。
【０００６】
ＤＥ２５５４５２５およびＤＥ２６４２９２７には、押出機を使用することによって、１回の処理で、ポリマーのシラン官能化、シラン縮合触媒の導入ならびにポリマーの成形および架橋を含む、押出品を製造するための方法が記載されている。記載の最終用途は、ケーブル、パイプおよびホースである。接着ボンドは、このようにして製造されたポリマーでは不可能であり、さらなる処理は、概して、変性直後に実施される架橋により、ごく限られた程度で可能であるにすぎない。
【０００７】
シラン基の導入によって、官能性表面、例えばガラスへのポリオレフィンの接着性を向上させることが可能であることもある程度既知である。例えば、ＵＳ３，０７５，９４８には、耐熱性が向上され、ガラスへの接着性が良好である、不飽和シランモノマーおよび２〜６個の炭素原子を有する固体ポリ（α−オレフィン）からなるグラフトポリマーが、早い段階で記載されている。得られた変性ポリマーは、成形品および容器の製造に使用され、かつガラス容器の塗料として使用される。それらは、要件のプロファイル（溶融粘度、非架橋状態における材料硬度等）が全く異なるため、溶融接着剤としての使用に適さない。
【０００８】
シラン架橋のための非晶質ポリ（アルファ−オレフィン）の使用も既知である。例えば、ＥＰ０２６０１０３には、気候の影響からの保護のための塗料材料として使用される、飽和炭素骨格および低分子量を有する非晶質シラン変性ポリマーが記載されている。当該ポリマーの例としては、エチレンおよび／またはα−オレフィンのコポリマー、特にＥＰＭおよびＥＰＤＭが挙げられる。記載の基材ポリマーは、非晶質でゴム様であり、高度な弾力性を有する。それらのゴム様の特性により、非架橋状体の加工性が劣る。それらの製品は、本出願における接着剤およびシール材分野の意図する用途に不適切である。
【０００９】
ＤＥ４０００６９５には、ＡＰＡＯと遊離ラジカル供与体および場合によってさらにグラフト可能なモノマー（例えばビニルシラン）とを同時剪断応力下で反応させる方法における実質的に非晶質のポリ（アルファ−オレフィン）の使用が記載されている。得られた製品は、カーペット塗料材料または溶融接着剤としての使用に好適である。しかし、変性ポリ（アルファ−オレフィン）を製造するために使用される実質的に非晶質のポリオレフィンは、それ自体では（すなわち非変性状態では）、材料または接着特性が低または中程度であり、変性ポリマーも低い要件の用途にしか適さない。特に、非変性の主として非晶質のポリオレフィンは、材料凝集性における短所、および低分子量成分のガス抜きの問題を招く高度な多分散性を有する。ポリマー鎖の微小構造もさほど明確でなく、その１つの理由は、非変性ポリオレフィンの製造に使用される重合触媒が不均一であるためであり、そのため、特定の材料または接着要件に対する問題のない制御調整が不可能である。さらなる要因は、グラフト重合と鎖開裂の比が好ましくないため、変性ポリマーの官能化が低いことである。官能化が低いため、架橋反応の進行が遅く、反応性表面への接着が比較的弱い。さらなる要因は、非架橋変性ポリオレフィンおよび架橋変性ポリオレフィンの両方の引張強度が比較的小さい値になるため、製品が、多くの用途分野から排除されることである。
【００１０】
ＪＰ２００３−００２９３０において、グラフトポリマーは、非晶質ポリ（α−オレフィン）、不飽和カルボン酸および場合によってさらなる不飽和芳香族物質（例えばスチレン）から製造される。使用されるポリオレフィンは、非晶質であり、ＤＳＣ測定における結晶度が１Ｊ／ｇ以下である。湿分架橋モノマー系、例えばビニルシランについては記載されていない。グラフトポリオレフィンは、それらの基材ポリマーおよび使用されるグラフトモノマーの特性により、所望の材料パラメータを有さない。特に、それらは、あまりにも柔らかく、耐熱性が低く、引張強度が低すぎる。
【００１１】
ＷＯ０３／０７０７８６には、変性ポリ（１−ブテン）ポリマーを製造するための方法、該方法から得られる変性ポリ（１−ブテン）ポリマー、および変性ポリ（１−ブテン）ポリマーを含む接着剤組成物が記載されている。変性に使用されるポリ（１−ブテン）基材ポリマーは、０〜１００℃の範囲の融点、２０％を超えるアイソタクチシティ指数および４．０未満の多分散度を有する。挙げられているグラフトモノマーは、不飽和カルボン酸、無水カルボン酸、またはアミド、エステル等の対応する誘導体である。
【００１２】
湿分架橋モノマー、例えばビニルシランについては記載されていない。製造された変性ポリマーは、それらの結晶度が低いため、比較的軟質かつワックス質である。融点が低いため、接着ボンドの耐熱性が劣る。それらのポリマーは、本出願に意図される用途に不適切である。
【００１３】
ＷＯ２００６／０６９２０５には、なかでも遊離ラジカルグラフト重合法によって製造することができる、プロピレン含有量が５０モル％を超え、アイソタクチックプロピレントライアドの割合が８５％を超える低粘度ポリプロピレンポリマーを基礎とする変性ポリオレフィンが記載されている。使用される基材ポリマーの材料特性により、得られた製品は、本出願に意図される使用分野に不適切である。
【００１４】
ＷＯ２００７／０６７２４３には、１３０〜１６５℃の反応温度において、１０００００ｇ／モル未満の質量平均モル質量、１５７℃未満の融点および４００００ｃＰｓ未満の１９０℃における溶融粘度を有するポリプロピレン系ホモポリマーおよび／またはコポリマーに基づいて製造された、カルボン酸によって官能化され、高い、または非常に高いプロピレン含有量（７５〜９０モル％）を有するポリプロピレンポリマーが記載されている。例えばシランを基礎とする湿分架橋系については記載されていない。使用される基材ポリマーおよび使用されるグラフトモノマーにより、記載の製品は、本出願に意図される使用分野に不適切である。
【００１５】
ＷＯ９１／０６５８０には、例えば成形品として架橋状態で使用することができるシラン変性不飽和非晶質ポリマーが記載されている。シラン変性ポリマーのさらなる使用例としては、溶融接着剤を含む接着剤組成物が挙げられる。不飽和基材ポリマーの例としては、ゴム様ポリマー、例えば、スチレン−ブタジエンブロックコポリマー（ＳＢＳ）、スチレン−イソプレンブロックコポリマー（ＳＩＳ）、スチレン−ブタジエンゴム（ＳＢＲ）、ニトリルゴム、ポリクロロプレンゴムおよびブチルゴムが挙げられる。挙げられているすべての基材ポリマーは、ゴム弾性（すなわち不十分な加工性）および／または他の不利な材料特性（例えば不十分な耐熱性）を有するため、溶融接着剤の用途に不適切である。
【００１６】
ホットメルト接着剤におけるシラン変性ポリマーの使用も既知である。例えば、ＷＯ８９／１１５１３には、少なくとも１つのシラン変性またはシラングラフト半結晶性ポリマーを含む接着剤組成物が記載されている。挙げられている基材ポリマーは、特に、Ｃ2-6−α−オレフィンのホモポリマー、コポリマーおよびターポリマーであり、特にそれらがアタクチックポリプロピレンを含むときはアイソタクチックポリプロピレンポリマーおよびポリプロピレンのブレンドでもある。グラフト反応は、１４０〜２５０℃の温度で進行する。明確なポリマー微小構造を有さないアタクチックポリプロピレンは、本質的に軟化点が非常に低い［例えば、Ｈ．−Ｇ．Ｅｌｉａｓ；Ｍａｋｒｏｍｏｌｅｋｕｅｌｅ［Ｍａｃｒｏｍｏｌｅｃｕｌｅｓ］；Ｖｏｌ．ＩＩＩ；Ｗｉｌｅｙ−ＶＣＨ：Ｗｅｉｎｈｅｉｍ；２００１参照］。ＷＯ８９／１１５１３に記載されている手順は、特に、非架橋状態（例えば、散布直後）の凝集性、接着性（接着剪断強度）および耐熱性に関して不満足な材料特性を有する製品をもたらす。接着剤組成物の粘度、溶融挙動および凝集力の調整は、因果的に、「より開かれた構造」をもたらすと言われる比較的長鎖のシランモノマー（ケイ素原子とポリマー鎖との間に３個以上の連結原子が存在する）の使用に帰される。比較的長鎖のシランモノマーの使用は、さらにグラフトポリマーの材料特性に悪影響を与える網鎖（すなわち２つの架橋部位の間のモノマーベース単位）のより高い重合度の結果として架橋を弱くするという点で不利である。
【００１７】
ＤＥ１９５１６４５７には、少なくとも５０質量％のシラングラフトポリオレフィンおよびさらにカルボン酸グラフトポリオレフィンからなる架橋性接着剤組成物が記載されている。グラフトに対して特定される基材ポリマーは、ポリ（エチレン−コ−酢酸ビニル）、ポリプロピレン、ポリエチレン、ポリ（エチレン−コ−メタクリレート）およびポリ（エチレン−コ−メタクリル酸）である。使用される基材ポリマーおよび使用されるグラフトモノマーにより、記載の製品は、所望の使用分野に不適切である。
【００１８】
ＥＰ１５０８５７９には、高プロピレン含有量の（シラン）変性結晶性ポリオレフィンワックスが記載されている。それらのワックス様特性およびそれに起因する低接着特性により、記載のポリマーは、意図する使用分野に不適切である。使用される基材ポリマーの材料特性により、当該要件による高度な官能化が達成可能でない。
【００１９】
ＷＯ２００７／００１６９４には、官能化ポリマー（好ましくは、無水マレイン酸−グラフトプロピレンポリマー）を含む接着剤組成物が記載されている。使用される基材ポリマーは、高いアイソタクチック含有量（７５％を超えるアイソタクチックトライアド）および１．５〜４０の多分散度を有するプロピレン（コ）ポリマー、すなわち、通常は多峰性分布のポリマーにおいてのみ達成可能である非常に広いモル質量分布を有する主として結晶性のポリマーである。
【００２０】
ＷＯ２００７／００２１７７には、ポリ（プロピレン）ランダムコポリマー、シンジオタクチック単位が豊富な官能化ポリオレフィンコポリマーおよび非官能化接着性樹脂を基礎とする接着剤組成物であって、ポリ（プロピレン）ランダムコポリマーが、０．５〜７０Ｊ／ｇの融合エンタルピーおよび少なくとも７５％の（より好ましくは９０％を超える）比率のアイソタクチックプロピレントライアドを有し、使用される官能化（シンジオタクチック）ポリマーが、少なくとも０．１％の含有量の官能性モノマー単位を有し、５質量％未満の比率で接着剤組成物に存在する接着剤組成物が記載されている。記載のポリ（プロピレン）ランダムコポリマーは、１．５〜４０の多分散度を有し、それは、多峰性モル質量分布、および複数の触媒種の同時的存在を示す。非常に広いモル質量分布、特に５を超えるモル質量分布を有するポリマーは、遊離ラジカル開始グラフト反応におけるポリマー鎖上の官能基の分布が非常に不均一である。
【００２１】
ＷＯ２００７００８７６５には、接着剤原料としての低粘度シラングラフトポリ（エチレン−コ−１−オレフィン）ポリマーの使用が記載されている。変性に使用されるポリマーは、エチレン含有量が少なくとも５０モル％である。シラン−グラフトポリマーは、非常に低い破壊温度を有する。高エチレン含有量のポリオレフィンの使用は、必然的に、ポリマーにおける長いエチレンブロックの存在を意味する。これは、結局、多くのプラスチック表面上の不十分な湿潤および接着特性をもたらすため、非常に多くの接着性の問題を最適に解決することができない。加えて、長いポリエチレン配列は、（他の用途のなかでもケーブル外装の製造に工業的に利用される）過酸化架橋の傾向があり、その結果としてゲル形成が不可避である。
【００２２】
ＥＰ０８２７９９４には、湿分架橋接着剤原料または接着剤としてシラン−グラフト非晶質ポリ（アルファ−オレフィン）の使用が記載されている。使用される基材ポリマーは、アタクチックポリプロピレン（ａＰＰ）、アタクチックポリ（１−ブテン）、または好ましくは、Ｃ4−Ｃ10アルファ−オレフィン（０〜９５質量％）、プロペン（５〜１００質量％）およびエチレン（０〜２０質量％）から形成されるコポリマーもしくはターポリマーである。実施例に記載されているシラン変性ＡＰＡＯは、軟化点が９８℃であり、針入度が１５*０．１ｍｍであり、溶融粘度が６０００ｍＰａ*ｓである。使用されるアタクチックポリオレフィンおよびＡＰＡＯは、モル質量が比較的小さく、結晶度が比較的低いため、変性すると、低官能価および低引張強度を有するため多くの用途に不適切である柔軟性の低い製品がもたらされる。
【００２３】
オレフィン重合における触媒としてのメタロセン化合物の使用もある程度既知である。Ｋａｍｉｎｓｋｙらは、塩化シクロペンタジエニルジルコニウム／メチルアルミノキサン（Ｃｐ2ＺｒＣｌ2／ＭＡＯ）触媒系が重合に極めて好適であることを示した（Ａｄｖ．Ｏｒｇａｎｏｍｅｔ．Ｃｈｅｍ．１９８０，１８，９９−１４９）。このとき以来、重合反応において、メタロセン化合物とメチルアルミノキサン（ＭＡＯ）との併用が普及した。例えば、プロペンのメタロセン触媒オレフィン重合に関する多くの文献、例えば、ＵＳ６，１２１，３７７、ＥＰ５８４６０９、ＥＰ５１６０１８、ＷＯ２０００／０３７５１４、ＷＯ２００１／４６２７４およびＵＳ２００４／０１１０９１０が存在する。
【００２４】
プロペンおよびその高級相同体の重合において、異なる相対的立体異性体が形成され得る。構造的反復単位が巨大分子の主鎖において繋がっている規則性をタクチシティと呼ぶ。タクチシティを測定するために、ポリマー鎖のモノマー単位を考慮し、先行原子に対する各（擬性）不斉鎖原子の相対的構造を確認する。アイソタクチシティは、見いだされるすべての（擬性）不斉鎖原子の相対的構造が常に同じである状態、すなわち鎖がただ１つの構造的反復単位から形成されている状態を指す。シンジオタクチシティは、対照的に、連続的（擬性）不斉鎖原子の相対的構造が互いに反対である状態、すなわち鎖が２つの異なる交互構造的反復単位から形成されている状態を指す。アタクチックポリマーでは、最終的に、異なる構造的反復単位が鎖に沿ってランダムに配置されている。
【００２５】
プロピレンポリマーの物理特性は、主として、巨大分子の構造に左右されるため、結晶度、その分子量および分子量分布にも左右され、使用される重合法および特に使用される重合触媒に影響され得る［Ｒ．Ｖｉｅｗｉｎｇ，Ａ．Ｓｃｈｌｅｙ，Ａ．Ｓｃｈｗａｒｚ（ｅｄｓ．）；Ｋｕｎｓｔｓｔｏｆｆ  Ｈａｎｄｂｕｃｈ［Ｐｌａｓｔｉｃｓ  Ｈａｎｄｂｏｏｋ］；ｖｏｌ．ＩＶ／"Ｐｏｌｙｏｌｅｆｉｎｅ"［Ｐｏｌｙｏｌｅｆｉｎｓ］；Ｃ．Ｈａｎｓｅｒ  Ｖｅｒｌａｇ，Ｍｕｎｉｃｈ  １９６９］。
【００２６】
したがって、ポリプロピレンポリマーは、それらのタクチシティに基づいてアタクチック、アイソタクチックおよびシンジオタクチックポリマーに分類される。さらなる特殊な形としては、所謂ヘミアイソタクチックポリプロピレンポリマーおよび所謂ステレオブロックポリマーが挙げられる。後者は、ポリマー鎖の物理的架橋が生じて、異なる結晶性ポリマー領域を結合させるため、通常、熱可塑性エラストマーのような挙動を示す、アイソタクチックおよびアラクチックステレオブロックを有するポリマーである（Ａ．Ｆ．Ｍａｓｏｎ，Ｇ．Ｗ．Ｃｏａｔｅｓ："Ｍａｃｒｏｍｏｌｅｃｕｌａｒ  Ｅｎｇｉｎｅｅｒｉｎｇ"；Ｗｉｌｅｙ−ＶＣＨ，Ｗｅｉｎｈｅｉｍ；２００７）。
【００２７】
アタクチックポリプロピレンは、低軟化点、低密度、および良好な有機溶媒溶解性を有する。従来のアタクチックポリプロピレン（ａＰＰ）は、第１に広い溶融範囲をもたらし、第２に、移動する傾向がより強い、またはより弱い低分子量部分の比率を高くする非常に広い分子量分布を特徴とする。ａＰＰは、約１ＭＰａ非常に低い引張強度を有する一方、２０００％までの非常に高い破断伸度を有する（Ｈ．−Ｇ．Ｅｌｉａｓ；Ｍａｋｒｏｍｏｌｅｋｕｅｌｅ；ｖｏｌ．ＩＩＩ；Ｗｉｌｅｙ−ＶＣＨ：Ｗｅｉｎｈｅｉｍ；２００１）。軟化点が低いため、ａＰＰ配合物の熱安定性は相応に低く、使用分野が著しく制限される。純粋にアタクチックのポリプロピレンポリマーをメタロセン触媒によって製造して、非常に低分子量のポリマーも比較的高分子量のポリマーも製造することができる（Ｌ．Ｒｅｓｃｏｎｉ："Ｍｅｔａｌｌｏｃｅｎｅ  ｂａｓｅｄ  Ｐｏｌｙｏｌｅｆｉｎｓ"；Ｊ．Ｓｃｈｅｉｒｓ，Ｗ．Ｋａｍｉｎｓｋｙ（ｅｄｓ．）；Ｊ．Ｗｉｌｅｙ＆Ｓｏｎｓ；Ｗｅｉｎｈｅｉｍ；１９９９）。
【００２８】
シンジオタクチックポリプロピレンは、透明性が高く、良好な熱安定性が注目に値し、溶融温度がアイソタクチックポリプロピレンの溶融温度を下回る。それは、高度な破壊抵抗性とともに中程度の破断伸度を有する（Ａ．Ｆ．Ｍａｓｏｎ，Ｇ．Ｗ．Ｃｏａｔｅｓ，"Ｍａｃｒｏｍｏｌｅｃｕｌａｒ  Ｅｎｇｉｎｅｅｒｉｎｇ"；Ｗｉｌｅｙ−ＶＣＨ，Ｗｅｉｎｈｅｉｍ；２００７）。短所は、溶融物からの結晶化が遅いことであり、それは、多くの場合に観察される。物理的な環により、同等のモル質量を有するシンジオタクチックポリプロピレンの溶融粘度は、アイソタクチックポリプロピレンのそれより有意に高い。すなわち、有意に低いモル質量で同等の溶融粘度を達成することが可能である。シンジオタクチックおよびアイソタクチックポリプロピレンは、特定のモル質量から、不混和性である。対応するポリマーブレンドは、相分離を生じる傾向がある。シンジオタクチックポリプロピレンと他のポリオレフィンとのポリマーブレンドは、アイソタクチックポリプロピレンを含むブレンドより破断伸度が有意に大きい（Ｔ．Ｓｈｉｏｍｕｒａ，Ｎ．Ｕｃｈｉｋａｗａ，Ｔ．Ａｓａｎｕｍａ，Ｒ．Ｓｕｇｉｍｏｔｏ，Ｉ．Ｆｕｊｉｏ，Ｓ．Ｋｉｍｕｒａ，Ｓ．Ｈａｒｉｍａ，Ｍ．Ａｋｉｙａｍａ，Ｍ．Ｋｏｈｎｏ，Ｎ．Ｉｎｏｕｅ："Ｍｅｔａｌｌｏｃｅｎｅ  ｂａｓｅｄ  Ｐｏｌｙｏｌｅｆｉｎｓ"；Ｊ．Ｓｃｈｅｉｒｓ，Ｗ．Ｋａｍｉｎｓｋｙ（ｅｄｓ．）；Ｊ．Ｗｉｌｌｅｙ＆Ｓｏｎｓ；Ｗｅｉｎｈｅｉｍ；１９９９）。従来の不均一チーグラー・ナッタ触媒は、シンジオタクチックポリプロピレンを製造することができない。
【００２９】
アイソタクチックポリプロピレンは、溶融温度が高く、引張強度が良好であることを特徴とする。１００％アイソタクチックポリプロピレンでは、算定溶融温度が１８５℃であり、溶融エンタルピーが約２０７Ｊ／ｇである（Ｊ．Ｂｉｃｅｒａｎｏ；Ｊ．Ｍ．Ｓ．；Ｒｅｖ．Ｍａｃｒｏｍｏｌ．Ｃｈｅｍ．Ｐｈｙｓ．；Ｃ３８（１９９８）；３９１ｆｆ）。しかし、ホモポリマーとして、それは、低温安定性が比較的低く、脆性が高く、ヒートシール性または溶接性が不十分である。引張（破壊）強度は約３０ＭＰａであり、破断伸びは実質的に起こらない。エチレンおよび１−ブテンとの共重合または三元重合によって材料特性を向上させることができ、コモノマー含有量は、エチレンとのコポリマーでは典型的には８質量％未満であり、エチレンおよび１−ブテンとのターポリマーでは１２％未満である（Ｈ．−Ｇ．Ｅｌｉａｓ；Ｍａｋｒｏｍｏｌｅｋｕｅｌｅ；ｖｏｌ．ＩＩＩ；Ｗｉｌｅｙ−ＶＣＨ；Ｗｅｉｎｈｅｉｍ；２００１）。同じＭＦＲ（溶融流量）では、従来の不均一チーグラー・ナッタ触媒によって製造されたアイソタクチックポリプロピレンは、メタロセン触媒によって製造されたポリプロピレンより有意に低い固有粘度を有する。メタロセン系ポリマーの耐衝撃性は、広いモル質量範囲内で、チーグラー・ナッタ触媒の耐衝撃性を上回る。キシレン可溶性成分の比率は、典型的には、メタロセン触媒によって得られたアイソタクチックポリ（プロピレン）ホモポリマーでは典型的に１％未満であり、エチレンを有するランダムコポリマーの場合は、エチレン含有量に応じて、キシレン可溶部が５質量％以下であることが確認されている（Ｗ．Ｓｐａｌｅｃｋ："Ｍｅｔａｌｌｏｃｅｎｅ  ｂａｓｅｄ  Ｐｏｌｙｏｌｅｆｉｎ"；Ｊ．Ｓｃｈｅｉｒｓ，Ｗ．Ｋａｍｉｎｓｋｙ（ｅｄｓ．）；Ｊ．Ｗｉｌｅｙ＆Ｓｏｎｓ；Ｗｅｉｎｈｅｉｍ；１９９９）。
【００３０】
ポリプロピレンの溶解性は、分子量およびその結晶度の両方に左右されるため、溶解試験を用いて、対応する分別を実施することができる［Ａ．Ｌｅｈｔｉｎｅｎ；Ｍａｃｒｏｍｏｌ．Ｃｈｅｍ．Ｐｈｙｓ．；１９５（１９９４）；１５３９ｆｆ］。
【００３１】
ポリプロピレンポリマーの芳香族溶媒および／またはエーテルへの溶解性に関しては、多くの科学論文の文献が存在する。例えば、キシレン可溶性成分の比率は、メタロセン触媒によって得られたアイソタクチックポリ（プロピレン）ホモポリマーでは１質量％を有意に下回ることが判明した。エチレンとのランダムコポリマーの場合は、エチレン含有量に応じて、キシレン可溶部分が５質量％以下であることが判明した（Ｗ．Ｓｐａｌｅｃｋ："Ｍｅｔａｌｌｏｃｅｎｅ  ｂａｓｅｄ  Ｐｏｌｙｏｌｅｆｉｎｓ"；Ｊ．Ｓｃｈｅｉｒｓ，Ｗ．Ｋａｍｉｎｓｋｙ（ｅｄｓ．）；Ｊ．Ｗｉｌｅｙ＆Ｓｏｎｓ；Ｗｅｉｎｈｅｉｍ；１９９９）。
【００３２】
エーテルを用いた抽出によって、非晶質アタクチック部分［Ｊ．Ｂｏｏｒ；"Ｚｉｅｇｌｅｒ−Ｎａｔｔａ  Ｃａｔａｌｙｓｔｓ  ａｎｄ  Ｐｏｌｙｍｅｒｉｚａｔｉｏｎ"；Ａｃａｄｅｍｉｃ  Ｐｒｅｓｓ；Ｎｅｗ  Ｙｏｒｋ；１９７９］および低結晶度の低分子量部分［Ｇ．Ｎａｔｔａ，Ｉ．Ｐａｓｑｕｏｎ，Ａ．Ｚａｍｂｅｌｌｉ，Ｇ．Ｇａｔｔｉ；Ｍａｋｒｏｍｏｌ．Ｃｈｅｍ．；７０（１９６４）；１９１ｆｆ］をポリプロピレンポリマーから得ることが可能であることがある程度既知である。高結晶性アイソタクチックポリマーは、対照的に、特に高温においても、脂肪族溶媒およびエーテルの両方に対する溶解性が非常に低い［Ｂ．Ａ．Ｋｒｅｎｔｓｅｌ，Ｙ．Ｖ．Ｋｉｓｓｉｎ，Ｖ．Ｉ．Ｋｌｅｉｎｅｒ，Ｌ．Ｌ．Ｓｔｏｔｓｋａｙａ；"Ｐｏｌｙｍｅｒｓ  ａｎｄ  Ｃｏｐｏｌｙｍｅｒｓ  ｏｆ  ｈｉｇｈｅｒ  １−Ｏｌｅｆｉｎｓ"；ｐ．１９／２０；Ｈａｎｓｅｒ  Ｐｕｂｌ．；Ｍｕｎｉｃｈ；１９９７］。可溶性ポリマー部分は、一般に、結晶性であったとしても非常に低い結晶度を有し、融点を示さない［Ｙ．Ｖ．Ｋｉｓｓｉｎ；"Ｉｓｏｓｐｅｃｉｆｉｃ  ｐｏｌｙｍｅｒｉｚａｔｉｏｎ  ｏｆ  ｏｌｅｆｉｎｓ"；Ｓｐｒｉｎｇｅｒ  Ｖｅｒｌａｇ；Ｎｅｗ  Ｙｏｒｋ；１９８５］。テトラヒドロフラン可溶性ポリプロピレンオリゴマーは、１５００ｇ／モルを有意に下回る非常に小さい数平均モル質量を有する［Ｈ．Ｅｌ  Ｍａｎｓｏｕｒｉ，Ｎ．Ｙａｇｏｕｂｉ，Ｄ．Ｓｃｈｏｌｌｅｒ，Ａ．Ｆｅｉｇｅｎｂａｕｍ，Ｄ．Ｆｅｒｒｉｅｒ；Ｊ．Ａｐｐｌ．Ｐｏｌｙｍ．Ｓｃｉ．；７１（１９９９）；３７１ｆｆ］。
【００３３】
異なるポリマータイプは、材料特性が有意に異なる。アイソタクチック性またはシンジオタクチック性が高いポリマーの結晶度は、それらの次数が大きいため非常に高い。アタクチックポリマーは、対照的に、非晶質部分がより大きいため、結晶度がより低い。高結晶度のポリマーは、特にホットメルト接着剤の分野において望ましくない多くの材料特性を示す。例えば、低分子量のポリマーにおける高結晶化度は、場合によっては１秒未満の開放時間（「開放時間」＝接着ボンドさせる部分を互いに結合させることができる時間間隔）で非常に高速の結晶化をもたらす。散布の場合（例えば噴霧によるノズル散布の場合）は、これは、温度変化が非常に小さい場合であっても、使用する散布装置を詰まらせるため、処理安定性が非常に悪くなる。さらなる要因は、散布後に接着ボンドを接合させることができる時間間隔が極めて短いことである。室温における高結晶性ポリマーは、さらに硬質および脆弱であり、柔軟性が非常に低く、それも同様に接着ボンドの場合に望ましくない。さらなる要因は、個々の点（導入部位）および導管システム全体における高結晶性ポリマーの溶融に極めて大量のエネルギーが必要とされるため、経済的影響とともに、加工性に対しても悪影響を及ぼすことである。また、高結晶ポリマーの場合は、融点より下で自然（即時）固化（示査熱測定（ＤＳＣ）による分析では、第２の加熱において鋭い溶融ピークによって特徴づけられる）が生じ、それにより、当該ポリマーまたは当該ポリマーに基づいて製造された製品の加工が不可能になるか、または著しく複雑になる。
【００３４】
メタロセン触媒の使用によるシンジオタクチックプロピレン部分を有するポリ−１−オレフィンの製造は、既知である。
【００３５】
例えば、ＵＳ５，４７６，９１４には、高結晶性ポリプロピレンポリマーが記載されている。しかし、記載のポリマーは、それらの高向結晶性により、本出願に意図される使用分野に不適切である。
【００３６】
ＥＰ３５１３９１には、３を超える多分散度および少なくとも０．８のシンジオタクチック指数、ならびに特異的なシンジオタクチックトライアドの結合を有する高結晶性ポリプロピレンホモポリマーが記載されている。それらのポリマーは、非対称配位子構造を有するメタロセン触媒（例えばジメチルメチレン（シクロペンタジエニル）（フルオレニル）ＺｒＣｌ2）によって製造される。記載のポリマーは、非常に高度な結晶性を有するため、本出願に意図される用途に不適切である。
【００３７】
ＥＰ０７４７４０６Ｂ１には、その主題が記載されているが、ここでは、メタロセン上のシクロペンタジエニル基は、（少なくともトリメチル基の大きさの）立体的に嵩高い置換基を常に含まなければならないため、重合部位付近のスペースが大いに制限されることにより、同様にタクチシティの高い製品がもたらされる。
【００３８】
ＥＰ３５１３９２には、高結晶性シンジオタクチックポリプロピレンポリマーの製造に使用される架橋メタロセン（例えばジメチルメチレン（シクロペンタジエニル）（フルオレニル）ＺｒＣｌ2）が記載されている。アタクチック単位を有するポリマーの製造は好ましくないことが明確に指摘されている。
【００３９】
ＥＰ３５４８９３には、メタロセン触媒を使用して、「特定の粒径」および高密度の非対称性の易流動性ポリプロピレン粒子を製造するための方法が記載されている。挙げられている１つのメタロセン触媒は、ジメチルメチレン（シクロペンタジエニル）（フルオレニル）ＺｒＣｌ2である。スラリー重合によって記載の方法で製造されたポリマーは、接着剤原料に必要な材料特性を有さない。
【００４０】
ＪＰ０２１７３１０４には、微粒子支持メタロセン触媒（例えばジメチルメチレン（シクロペンタジエニル）（フルオレニル）ＺｒＣｌ2）を基礎とする、分子量分布の狭いポリオレフィンの製造が記載されている。固体支持成分が使用されるため、重合反応は、不均一重合として実施され、その結果は（本特許出願による）均一反応形態のものに匹敵しなくなる。高密度および高結晶度の記載のポリマーは、接着剤原料に必要な材料特性を有さない。
【００４１】
例えば、ＥＰ０３８４２４６には、ポリプロピレンワックスを製造するための微粒子支持メタロセン触媒（例えばジメチルメチレン（シクロペンタジエニル）（フルオレニル）ＺｒＣｌ2）を基礎とする分布が記載されている。記載のアイソタクチック結晶性ワックスは、それらの高結晶度およびそれらの硬度により、本出願に意図される用途に不適切である。
【００４２】
ＪＰ０２３００２１２には、非対称性配位子構造を有するメタロセン触媒、例えばジメチルメチレン（シクロペンタジエニル）（フルオレニル）ＺｒＣｌ2を利用するシンジオタクチックポリプロピレンポリマーの製造であって、予備重合が芳香族溶媒中で実施され、そこに形成されたスラリーがさらなる重合に利用される製造が記載されている。接着剤原料ポリマーをこの方法で得ることができない。
【００４３】
ＪＰ０３０００７０９には、非対称性配位子構造を有するメタロセン触媒、例えばジメチルメチレン（シクロペンタジエニル）（フルオレニル）ＺｒＣｌ2を使用するシンジオタクチックポリプロピレンポリマーの製造であって、メタロセン錯体が無機シリカ支持体に加えられる製造が記載されている。これにより、接着剤原料としての使用に不適切である高結晶性の高シンジオタクチックの系が得られる。
【００４４】
ＪＰ０３０６６７１０には、非対称性配位子構造を有するメタロセン触媒を使用する高密度のシンジオタクチックポリプロピレンの製造が記載されている。無機支持体が使用されるため、重合反応は、不均一重合として実施され、その結果は、均一反応形態のものに匹敵しなくなる。高密度および高結晶度の記載のポリマーは、接着剤原料に必要な材料特性を有さない。
【００４５】
ＥＰ４２３１０１には、半アイソタクチック構造を有するポリプロピレンの製造のためのイソプロピリデン（３−メチルシクロペンタジエン−１−フルオレニル）ジルコニウム塩化物の使用が記載されている。メタロセン分子に左右対称が存在しないことが必要であることが明確に指摘されている。半アイソタクチックおよびシンジオタクチックまたはアイソタクチックポリオレフィンの混合物は、２つの異なるメタロセン触媒を使用することによってのみ得られる。
【００４６】
Ｅｗｅｎ  ｅｔ  ａｌ．は、ＭＡＯを触媒とするイソプロピリデン（Ｃｐ）（Ｆｌｕ）ＺｒＣｌ2または類似のＨｆ化合物とのプロペン単独重合によって、アタクチック化合物を実質的に含まない高立体特異性のシンジオタクチックポリプロピレンポリマーを得ることが可能であることを示した［Ｊ．Ａ．Ｅｗｅｎ，Ｒ．Ｌ．Ｊｏｎｅｓ，Ａ．Ｒａｚａｖｉ；Ｊ．Ａｍ．Ｃｈｅｍ．Ｓｏｃ．；１１０（１９８８）；６２５５／５６］。
【００４７】
ＵＳ４，８９２，８５１には、シンジオタクチックポリオレフィン、特にシンジオタクチックポリプロピレンの製造のためのメタロセン触媒、および主張されているメタロセンを使用して前記ポリマーを製造するための方法が記載されている。実施例には、専らプロピレンが使用されることが示されており、コモノマーの使用による特定のポリマー特性の確立については記載されていない。すべての３つの立体特異性ポリマー形を製造することは好ましくないこと、および主としてアイソタクチックおよび／またはシンジオタクチックポリマーを製造する触媒が好ましいことが専ら指摘されている。挙げられているメタロセン触媒は、高いシンジオタクチック指数を有するポリマーを製造する。非常に高い立体特異性を有するポリマーは、それらの材料特性、特にそれらの不十分な接着性およびそれらの硬度により、接着剤原料としての使用に不適切である。
【００４８】
ＤＥ３９０７９６５には、アルミノキサン共触媒を使用して、メタロセン触媒によりシンジオタクチックポリオレフィンを製造するための方法が記載されており、強調されているポリオレフィンの優れた特徴は、モル質量が大きいこと、モル質量分布が狭いこと、およびシンジオタクチシティが非常に高いことである。挙げられている目的は、９０％を超えるシンジオタクチシティである。記載のポリマーは、本出願に意図される接着剤原料としての使用に不適切である。
【００４９】
ＥＰ４３３９８７には、スラブ、成形材料、包装フィルムおよび塗料の製造のための、ポリプロピレン成分のシンジオタクチシティが高い高分子量ポリプロピレンコポリマーが記載されている。挙げられているメタロセンは、ジフェニルメチレン（９−フルオレニル）（シクロペンタジエニル）ＺｒＣｌ2およびジメチルメチレン（シクロペンタジエニル）（フルオレニル）ＺｒＣｌ2を含む。接着剤原料ポリマーは、記載の方法で得られない。
【００５０】
ＥＰ４８０３９０には、タクチシティが高く、モル質量が大きいポリオレフィンを製造するための方法が記載されている。実施例には、そのアイソタクチック指数が９０〜９９％の範囲であり、そのシンジオタクチック指数が９６％であるアイソタクチックおよびシンジオタクチックポリマーが得られることが示されている。高アタクチック成分を有するポリマー、および特定のシンジオタクチック対アイソタクチックおよびアタクチック構造要素の比を有するポリマーについては記載されていない。
【００５１】
ＵＳ５，４５９，１１７には、特定のメタロセン触媒およびそれらの使用が記載されており、記載のメタロセン触媒を用いて製造可能な、アイソタクチックおよびシンジオタクチックポリマーは、立体的欠陥を伴わずに製造可能であるため、すなわち非常に高いタクチシティおよび結晶度を有する。アイソタクチックおよびシンジオタクチックポリオレフィンについて挙げられている特異的な特徴は、それらの低温キシレンへの不溶性である。アタクチック成分および／または立体的欠陥を有さないシンジオタクチックまたはアイソタクチックポリマーを製造する重合触媒は、特に望ましいものとして示されている。
【００５２】
ＧＢ２３１０３９８およびＤＥ１９７０７０３４には、メタロセン触媒によって製造されたエチレン−１−オレフィンコポリマーを基礎とする接着層を有する熱活性ラベルが記載されている。記載のポリマーは、それらの高エチレン含有量により、本出願に記載されているグラフト変性に不適切である。
【００５３】
ＷＯ９９／２０６６４には、メタロセン触媒を使用する、「ハイブリッドポリマー」と称するポリプロピレンホモポリマーの製造が記載されている。実施例において、得られたポリマーは、アイソタクチックポリマー含有量が非常に大きいことが明らかになる。
【００５４】
ＷＯ２０００／０３７５１４には、なかでもホットメルト接着剤での使用に好適であると言われる分枝鎖状半結晶性ポリ（エチレン−コ−プロピレン）コポリマーが記載されている。しかし、高比率の分枝を有するポリマーは、遊離ラジカルグラフト変性の過程でゲル化する傾向があるため、本出願に意図される用途に不適切である。
【００５５】
ＨｏｐｆおよびＫａｍｉｎｓｋｙは、ジフェニルメチレン（２，７−ジｔｅｒｔブチルフルオロエチル）（シクロペンタジエニル）ＺｒＣｌ2−ＭＡＯ系を用いたプロペンの単独重合で、シンジオタクチック指数が非常に大きいポリマーを得た［Ａ．Ｈｏｐｆ，Ｗ．Ｋａｍｉｎｓｋｙ；Ｃａｔａｌ．Ｃｏｍｍｕｎ．；３（２００２），４５９−４６４］。
【００５６】
そのほかに、Ｋａｍｉｎｓｋｙらは、［（ｐ−ＯＭｅＰｈ）2Ｃ−（Ｃｐ）（２，７−ジｔｅｒｔブチル−Ｆｌｕ）］ＺｒＣｌ2または［Ｐｈ2Ｃ（Ｃｐ）（Ｆｌｕ）］ＺｒＣｌ2を使用するＣS−対称性ジルコノセンの重合挙動の研究において高シンジオタクチックプロペンホモポリマーを得た［Ｋａｍｉｎｓｋｙ，Ｗａｌｔｈｅｒ；Ｈｏｐｆ，Ａｎｄｒｅａｓ；Ａｒｎｄｔ−Ｒｏｓｅｎａｕ，Ｍｉｃｈａｅｌ；Ｍａｃｒｏｍｏｌｅｃｕｌａｒ  Ｓｙｍｐｏｓｉａ（２００３），３０１−３０７］。
【００５７】
Ｓｅｒａｉｄａｒｉｓらは、メタロセン／ホウ酸塩およびメタロセン−ＭＡＯ触媒系を使用する、プロペンの単独重合およびプロペンと低比率のエチレンとの共重合を記載している。［（ｐ−ＯＭｅＰｈ）2Ｃ−（Ｃｐ）（２，７−ジｔｅｒｔブチル−Ｆｌｕ）］ＺｒＣｌ2を使用した場合は、エチレン含有量が小さくても完全に非晶質の製品が得られた［Ｓｅｒａｉｄａｒｉｓ，Ｔａｎｊａ；Ｋａｍｉｎｓｋｙ，Ｗａｌｔｈｅｒ；Ｓｅｐｐａｅｌａｅ，Ｊｕｋｋａ；Ｌｏｅｆｇｒｅｎ，Ｂａｒｂｒｏ；Ｍａｃｒｏｍｏｌｅｃｕｌａｒ  Ｃｈｅｍｉｓｔｒｙ  ａｎｄ  Ｐｈｙｓｉｃｓ（２００５），２０６（１３）、１３１９−１３２５］。
【００５８】
引用された文献に記載されている、エチレンおよび／またはより高級なオレフィンを有するアイソタクチックまたはシンジオタクチック性の高いポリプロピレンホモポリマーまたはコポリマーは、溶融接着剤または接着剤原料としての使用に不適切である。
【先行技術文献】
【特許文献】
【００５９】
【特許文献１】ＥＰ０００４０３４
【特許文献２】ＤＥ１９６３５７１
【特許文献３】ＤＥ２３５３７８３
【特許文献４】ＤＥ２４０６８４４
【特許文献５】ＤＥ２５５４５２５
【特許文献６】ＤＥ２６４２９２７
【特許文献７】ＵＳ３，０７５，９４８
【特許文献８】ＥＰ０２６０１０３
【特許文献９】ＤＥ４０００６９５
【特許文献１０】ＪＰ２００３−００２９３０
【特許文献１１】ＷＯ０３／０７０７８６
【特許文献１２】ＷＯ２００６／０６９２０５
【特許文献１３】ＷＯ２００７／０６７２４３
【特許文献１４】ＷＯ９１／０６５８０
【特許文献１５】ＷＯ８９／１１５１３
【特許文献１６】ＤＥ１９５１６４５７
【特許文献１７】ＥＰ１５０８５７９
【特許文献１８】ＷＯ２００７／００１６９４
【特許文献１９】ＷＯ２００７／００２１７７
【特許文献２０】ＷＯ２００７００８７６５
【特許文献２１】ＥＰ０８２７９９４
【特許文献２２】ＵＳ６，１２１，３７７
【特許文献２３】ＥＰ５８４６０９
【特許文献２４】ＥＰ５１６０１８
【特許文献２５】ＷＯ２０００／０３７５１４
【特許文献２６】ＷＯ２００１／４６２７４
【特許文献２７】ＵＳ２００４／０１１０９１０
【特許文献２８】ＵＳ５，４７６，９１４
【特許文献２９】ＥＰ３５１３９１
【特許文献３０】ＥＰ０７４７４０６Ｂ１
【特許文献３１】ＥＰ３５１３９２
【特許文献３２】ＥＰ３５４８９３
【特許文献３３】ＪＰ０２１７３１０４
【特許文献３４】ＥＰ０３８４２４６
【特許文献３５】ＪＰ０２３００２１２
【特許文献３６】ＪＰ０３０００７０９
【特許文献３７】ＪＰ０３０６６７１０
【特許文献３８】ＥＰ４２３１０１
【特許文献３９】ＵＳ４，８９２，８５１
【特許文献４０】ＤＥ３９０７９６５
【特許文献４１】ＥＰ４３３９８７
【特許文献４２】ＥＰ４８０３９０
【特許文献４３】ＵＳ５，４５９，１１７
【特許文献４４】ＧＢ２３１０３９８
【特許文献４５】ＤＥ１９７０７０３４
【特許文献４６】ＷＯ９９／２０６６４
【特許文献４７】ＷＯ２０００／０３７５１４
【非特許文献】
【００６０】
【非特許文献１】Ｈ．−Ｇ．Ｅｌｉａｓ；Ｍａｋｒｏｍｏｌｅｋｕｅｌｅ［Ｍａｃｒｏｍｏｌｅｃｕｌｅｓ］；Ｖｏｌ．ＩＩＩ；Ｗｉｌｅｙ−ＶＣＨ：Ｗｅｉｎｈｅｉｍ；２００１
【非特許文献２】Ａｄｖ．Ｏｒｇａｎｏｍｅｔ．Ｃｈｅｍ．１９８０，１８，９９−１４９
【非特許文献３】Ｒ．Ｖｉｅｗｉｎｇ，Ａ．Ｓｃｈｌｅｙ，Ａ．Ｓｃｈｗａｒｚ（ｅｄｓ．）；Ｋｕｎｓｔｓｔｏｆｆ  Ｈａｎｄｂｕｃｈ［Ｐｌａｓｔｉｃｓ  Ｈａｎｄｂｏｏｋ］；ｖｏｌ．ＩＶ／"Ｐｏｌｙｏｌｅｆｉｎｅ"［Ｐｏｌｙｏｌｅｆｉｎｓ］；Ｃ．Ｈａｎｓｅｒ  Ｖｅｒｌａｇ，Ｍｕｎｉｃｈ  １９６９
【非特許文献４】Ａ．Ｆ．Ｍａｓｏｎ，Ｇ．Ｗ．Ｃｏａｔｅｓ："Ｍａｃｒｏｍｏｌｅｃｕｌａｒ  Ｅｎｇｉｎｅｅｒｉｎｇ"；Ｗｉｌｅｙ−ＶＣＨ，Ｗｅｉｎｈｅｉｍ；２００７
【非特許文献５】Ｈ．−Ｇ．Ｅｌｉａｓ；Ｍａｋｒｏｍｏｌｅｋｕｅｌｅ；ｖｏｌ．ＩＩＩ；Ｗｉｌｅｙ−ＶＣＨ：Ｗｅｉｎｈｅｉｍ；２００１
【非特許文献６】Ｌ．Ｒｅｓｃｏｎｉ："Ｍｅｔａｌｌｏｃｅｎｅ  ｂａｓｅｄ  Ｐｏｌｙｏｌｅｆｉｎｓ"；Ｊ．Ｓｃｈｅｉｒｓ，Ｗ．Ｋａｍｉｎｓｋｙ（ｅｄｓ．）；Ｊ．Ｗｉｌｅｙ＆Ｓｏｎｓ；Ｗｅｉｎｈｅｉｍ；１９９９
【非特許文献７】Ａ．Ｆ．Ｍａｓｏｎ，Ｇ．Ｗ．Ｃｏａｔｅｓ，"Ｍａｃｒｏｍｏｌｅｃｕｌａｒ  Ｅｎｇｉｎｅｅｒｉｎｇ"；Ｗｉｌｅｙ−ＶＣＨ，Ｗｅｉｎｈｅｉｍ；２００７
【非特許文献８】Ｔ．Ｓｈｉｏｍｕｒａ，Ｎ．Ｕｃｈｉｋａｗａ，Ｔ．Ａｓａｎｕｍａ，Ｒ．Ｓｕｇｉｍｏｔｏ，Ｉ．Ｆｕｊｉｏ，Ｓ．Ｋｉｍｕｒａ，Ｓ．Ｈａｒｉｍａ，Ｍ．Ａｋｉｙａｍａ，Ｍ．Ｋｏｈｎｏ，Ｎ．Ｉｎｏｕｅ："Ｍｅｔａｌｌｏｃｅｎｅ  ｂａｓｅｄ  Ｐｏｌｙｏｌｅｆｉｎｓ"；Ｊ．Ｓｃｈｅｉｒｓ，Ｗ．Ｋａｍｉｎｓｋｙ（ｅｄｓ．）；Ｊ．Ｗｉｌｌｅｙ＆Ｓｏｎｓ；Ｗｅｉｎｈｅｉｍ；１９９９
【非特許文献９】Ｊ．Ｂｉｃｅｒａｎｏ；Ｊ．Ｍ．Ｓ．；Ｒｅｖ．Ｍａｃｒｏｍｏｌ．Ｃｈｅｍ．Ｐｈｙｓ．；Ｃ３８（１９９８）；３９１ｆｆ
【非特許文献１０】Ｈ．−Ｇ．Ｅｌｉａｓ；Ｍａｋｒｏｍｏｌｅｋｕｅｌｅ；ｖｏｌ．ＩＩＩ；Ｗｉｌｅｙ−ＶＣＨ；Ｗｅｉｎｈｅｉｍ；２００１
【非特許文献１１】Ｗ．Ｓｐａｌｅｃｋ："Ｍｅｔａｌｌｏｃｅｎｅ  ｂａｓｅｄ  Ｐｏｌｙｏｌｅｆｉｎ"；Ｊ．Ｓｃｈｅｉｒｓ，Ｗ．Ｋａｍｉｎｓｋｙ（ｅｄｓ．）；Ｊ．Ｗｉｌｅｙ＆Ｓｏｎｓ；Ｗｅｉｎｈｅｉｍ；１９９９
【非特許文献１２】Ａ．Ｌｅｈｔｉｎｅｎ；Ｍａｃｒｏｍｏｌ．Ｃｈｅｍ．Ｐｈｙｓ．；１９５（１９９４）；１５３９ｆｆ
【非特許文献１３】Ｗ．Ｓｐａｌｅｃｋ："Ｍｅｔａｌｌｏｃｅｎｅ  ｂａｓｅｄ  Ｐｏｌｙｏｌｅｆｉｎｓ"；Ｊ．Ｓｃｈｅｉｒｓ，Ｗ．Ｋａｍｉｎｓｋｙ（ｅｄｓ．）；Ｊ．Ｗｉｌｅｙ＆Ｓｏｎｓ；Ｗｅｉｎｈｅｉｍ；１９９９
【非特許文献１４】Ｊ．Ｂｏｏｒ；"Ｚｉｅｇｌｅｒ−Ｎａｔｔａ  Ｃａｔａｌｙｓｔｓ  ａｎｄ  Ｐｏｌｙｍｅｒｉｚａｔｉｏｎ"；Ａｃａｄｅｍｉｃ  Ｐｒｅｓｓ；Ｎｅｗ  Ｙｏｒｋ；１９７９
【非特許文献１５】Ｇ．Ｎａｔｔａ，Ｉ．Ｐａｓｑｕｏｎ，Ａ．Ｚａｍｂｅｌｌｉ，Ｇ．Ｇａｔｔｉ；Ｍａｋｒｏｍｏｌ．Ｃｈｅｍ．；７０（１９６４）；１９１ｆｆ
【非特許文献１６】Ｂ．Ａ．Ｋｒｅｎｔｓｅｌ，Ｙ．Ｖ．Ｋｉｓｓｉｎ，Ｖ．Ｉ．Ｋｌｅｉｎｅｒ，Ｌ．Ｌ．Ｓｔｏｔｓｋａｙａ；"Ｐｏｌｙｍｅｒｓ  ａｎｄ  Ｃｏｐｏｌｙｍｅｒｓ  ｏｆ  ｈｉｇｈｅｒ  １−Ｏｌｅｆｉｎｓ"；ｐ．１９／２０；Ｈａｎｓｅｒ  Ｐｕｂｌ．；Ｍｕｎｉｃｈ；１９９７
【非特許文献１７】Ｙ．Ｖ．Ｋｉｓｓｉｎ；"Ｉｓｏｓｐｅｃｉｆｉｃ  ｐｏｌｙｍｅｒｉｚａｔｉｏｎ  ｏｆ  ｏｌｅｆｉｎｓ"；Ｓｐｒｉｎｇｅｒ  Ｖｅｒｌａｇ；Ｎｅｗ  Ｙｏｒｋ；１９８５
【非特許文献１８】Ｈ．Ｅｌ  Ｍａｎｓｏｕｒｉ，Ｎ．Ｙａｇｏｕｂｉ，Ｄ．Ｓｃｈｏｌｌｅｒ，Ａ．Ｆｅｉｇｅｎｂａｕｍ，Ｄ．Ｆｅｒｒｉｅｒ；Ｊ．Ａｐｐｌ．Ｐｏｌｙｍ．Ｓｃｉ．；７１（１９９９）；３７１ｆｆ
【非特許文献１９】Ｊ．Ａ．Ｅｗｅｎ，Ｒ．Ｌ．Ｊｏｎｅｓ，Ａ．Ｒａｚａｖｉ；Ｊ．Ａｍ．Ｃｈｅｍ．Ｓｏｃ．；１１０（１９８８）；６２５５／５６
【非特許文献２０】Ａ．Ｈｏｐｆ，Ｗ．Ｋａｍｉｎｓｋｙ；Ｃａｔａｌ．Ｃｏｍｍｕｎ．；３（２００２），４５９−４６４
【非特許文献２１】Ｋａｍｉｎｓｋｙ，Ｗａｌｔｈｅｒ；Ｈｏｐｆ，Ａｎｄｒｅａｓ；Ａｒｎｄｔ−Ｒｏｓｅｎａｕ，Ｍｉｃｈａｅｌ；Ｍａｃｒｏｍｏｌｅｃｕｌａｒ  Ｓｙｍｐｏｓｉａ（２００３），３０１−３０７
【非特許文献２２】Ｓｅｒａｉｄａｒｉｓ，Ｔａｎｊａ；Ｋａｍｉｎｓｋｙ，Ｗａｌｔｈｅｒ；Ｓｅｐｐａｅｌａｅ，Ｊｕｋｋａ；Ｌｏｅｆｇｒｅｎ，Ｂａｒｂｒｏ；Ｍａｃｒｏｍｏｌｅｃｕｌａｒ  Ｃｈｅｍｉｓｔｒｙ  ａｎｄ  Ｐｈｙｓｉｃｓ（２００５），２０６（１３）、１３１９−１３２５］
【発明の概要】
【発明が解決しようとする課題】
【００６１】
したがって、材料特性が向上した官能化（半結晶性）ポリオレフィン、特に、遊離ラジカル官能化におけるそれらの明確な鎖構造により、高度な官能化と同時に低度のポリマー分解を可能にする、明確なポリマー構造を有する非官能化ポリオレフィンに基づいて製造される官能化ポリオレフィンが必要であった。同時に、官能化ポリオレフィンは、高アイソタクチックまたは高シンジオタクチックポリマー系の短所を有することなく、高度な柔軟性および高度な透明性とともに良好な凝集および接着特性をさらに示すべきである。驚いたことに、本発明による官能化ポリオレフィンは、この複雑な要件のプロファイルを満たし、特に、接着剤における使用または接着剤としての使用に好適であることが判明した。
【課題を解決するための手段】
【００６２】
したがって、本発明は、第１に、２０質量％以下のエチレン、５０〜９８質量％の、もしくは１５質量％以下のプロピレンおよび／または８５〜１００質量％の、もしくは５５質量％以下の１−ブテン（比率の合計は１００質量％である）を含む非官能化ポリオレフィンを基礎とする変性ポリオレフィンであって、（ポリマーがプロペントライアドを含む場合に）プロペントライアドに対する13Ｃ  ＮＭＲによって測定されたトライアド分布が、３２〜９０質量％のシンジオタクチック含有量、２５質量％以下のアイソタクチック含有量および６５質量％以下のアタクチック含有量を有し、かつ／または（１−ブテンがモノマーとして存在する場合に）１−ブテントライアドに対する13Ｃ  ＮＭＲによって測定されたトライアド分布が、９６質量％以下のシンジオタクチック含有量および４５質量％以下のアイソタクチック含有量を有し、プロペンおよび１−ブテンのアイソタクチック、シンジオタクチックおよびアタクチックトライアドが、それぞれ合計１００％になり、非官能化ポリマーが、メタロセン触媒、および非官能化ポリオレフィンにグラフトされた１つ以上の官能基を有するモノマーを使用して、好ましくは遊離ラジカルグラフト重合によって製造された変性ポリオレフィンを提供する。官能化ポリオレフィンは、特に、接着剤として、かつ／または接着剤に使用される。
【００６３】
一般に、チーグラー・ナッタ触媒（例えば、支持または独立ＴｉＣｌ3*ＡｌＣｌ3触媒）に基づいて製造されたポリオレフィンとメタロセン触媒に基づいて製造されたポリオレフィンとの間には有意な差がある。この１つの効果は、本発明に従って使用される非変性ポリオレフィンを従来のチーグラー・ナッタ触媒によって得ることができないことである。主な差異は、不均一な触媒構造（「多点」触媒）により、チーグラー・ナッタポリオレフィンの場合の方がメタロセン系ポリオレフィンの場合より有意に小さい（コ）ポリマーの分子および化学的均一性である。特に、３未満の多分散度およびポリマー鎖上のコモノマー（特に高反応性のコモノマー、例えばエチレン）の同時ランダム分布をチーグラー・ナッタ触媒によって達成することができない。結果として、チーグラー・ナッタポリオレフィンの場合における低分子量種の比率は、一般に、メタロセンポリオレフィンの場合より有意に大きい。さらに、高シンジオタクチック含有量のプロピレンポリマーは、従来のチーグラー・ナッタ触媒によって得られない。
【００６４】
発明の官能化ポリオレフィンは、たいていの汎用的な材料に対する接着性が良好であるとともに、それらの明確なポリマー鎖構造により材料凝集性が良好であり、さらに高度な柔軟性および高度な透明性を特徴とし、発明のポリマーの明確なポリマー鎖構造が、グラフトされたモノマーによって引き起こされる（さらなる）効果を考慮しなくても、特に良好な表面濡れ性をもたらすため、接着結合に使用される基板上への接着性が良好になるという特定の利点を有する。発明の非変性ポリマーに存在するシンジオタクチック構造要素（例えばコモノマーブロック）により、遊離ラジカルポリマー変性の場合に生じる鎖開裂（β−切断）が抑制されるため、高度な官能化が達成されると同時に、モル質量が大きくなり、それによって、例えば高度な反応性を有すると同時に、高い溶融粘度を有する官能化ポリオレフィン、あるいは、さらに高度な官能化とともに低い溶融粘度がもたらされる。発明の官能化ポリオレフィンを接着剤、特に溶融接着剤に使用することが特に有利であり、その物理特性は、このように、発明の官能化ポリオレフィンの有利な材料特性によって形づくられる。
【００６５】
特に、発明の官能化ポリマーは、本発明における後に記載される方法によって、発明の非官能化ポリマーを使用して得られる。発明の官能化ポリマーを製造するための本発明による方法の使用は、特に好適であり、所望の官能化ポリマーを簡単に得ることを可能にする。
【００６６】
発明の官能化ポリオレフィンの明確な特性についての基本的特徴は、官能化に使用されるポリマー鎖の特定の微小構造、そのポリマー組成、および／または使用される基材ポリマーの特定の（微視的な）材料特性である。
【００６７】
発明の官能化ポリマーの製造に使用される非官能化ポリオレフィンにおいて、（ポリマーがプロペントライアドを含む場合に）プロペントライアドに対する13Ｃ  ＮＭＲによって測定されたトライアド分布は、プロペントライアドに対するシンジオタクチック含有量が３２〜９０質量％、好ましくは３４〜８８質量％、より好ましくは３６〜８６質量％、特に３８〜８５質量％である。
【００６８】
これは、非官能化ポリマーおよびそこから得られた官能化ポリマーの両方が、高度な柔軟性および透明性を有すると同時に、（脆弱性の短所を有することなく）良好な強度を達成する効果を達成する。さらに、非官能化ポリオレフィンおよび発明の官能化ポリオレフィンは、配合物においても、高度な柔軟性、特に高度な伸長性を有する。加えて、グラフトと並行して進行する鎖開裂（「β−切断」＝副反応）の制限によって、遊離ラジカル官能化において高度なグラフトが達成される。
【００６９】
同様に好ましくは、（ポリマーがプロペントライアドを含む場合に）発明の官能化ポリマーの製造に使用される非官能化ポリオレフィンにおけるプロペントライアドに対する13Ｃ  ＮＭＲによって測定されたトライアド分布は、プロペントライアドに対するアイソタクチック含有量が２５質量％を超えず、好ましくは０〜２３質量％、より好ましくは１〜２０質量％、特に２〜１８質量％である。これは、非官能化ポリマー、およびそれらから製造された発明の官能化ポリマーの両方が、高度な透明性および柔軟性に加えて、（コ）ポリマー組成および選択された重合条件に応じて、凝集性の向上および軟化点の上昇をもたらすさらなる（アイソタクチック）結晶性単位を有し、あるいはアイソタクチック単位が存在しないため、顕著な柔軟性材料特性とともに極めて高度な透明性を有するポリマーを提供する効果を達成する。
【００７０】
加えて、（ポリマーがプロペントライアドを含む場合に）発明の官能化ポリマーの製造に使用される非官能化ポリオレフィンにおけるプロペントライアドに対する13Ｃ  ＮＭＲによって測定されたトライアド分布は、プロペントライアドに対するアタクチック含有量が６５質量％を超えず、好ましくは１〜６３質量％、より好ましくは５〜６１質量％、特に７〜６０質量％である。
【００７１】
これは、（コ）ポリマー組成ならびに選択された重合および変性条件に応じて、非官能化ポリマーおよびそれらから製造された発明の官能化ポリマーの両方が、顕著な柔軟性および凝集特性に加えて、高度な透明性とともに、制御可能な接着特性をも有する効果を達成する。
【００７２】
特に好適な実施形態において、変性に使用される非変性ポリオレフィンは、（ポリマーがシンジオタクチックおよびアタクチックプロペントライアドを含む場合に）プロペントライアドに対する13Ｃ  ＮＭＲによって測定されたトライアド分布、すなわちシンジオタクチック対アタクチックプロペントライアドの比が１：０１〜１：２の範囲、好ましくは１：０．１２〜１：１．７５の範囲、より好ましくは１：０．１４〜１：１．５の範囲、特に好ましくは１：０．１６〜１：１．３５の範囲である。これは、非変性ポリマーおよびそれらから製造された変性ポリマーが、（コ）ポリマー組成および選択された重合条件に応じて、高度または極めて高度な透明性において、顕著な柔軟性および凝集材料特性と制御可能な接着性材料特性との間の最適な均衡を有し、十分な基材接着が常に確保される効果を有する。
【００７３】
特に好ましくは、（ポリマーが１−ブテントライアドを含む場合に）発明の官能化ポリマーの製造に使用される非官能化ポリオレフィンにおける１−ブテントライアドに対する13Ｃ  ＮＭＲによって測定されたトライアド分布は、１−ブテントライアドに対するシンジオタクチック含有量が９６質量％を超えず、好ましくは０〜９４質量％、より好ましくは１〜９２質量％、特に２〜９０質量％であり、さらなる好適な範囲は、２〜２０質量％および７５〜９０質量％である。０質量％のシンジオタクチック１−ブテントライアドが存在する場合、発明のポリマーは、６０質量％を超えるアタクチックトライアドを有する。これは、発明の非官能化ポリマーおよびそれらから製造された官能化ポリマーの両方について、（コ）ポリマー組成および選択された重合条件に応じてのプロペンおよび１−ブテントライアドの同様の、または全く異なるタクチシティの結果として、発明のポリマーを広範な異なる材料要件に合わせて最適に調整することを可能にする材料特性のさらなる制御手段が存在する効果を達成する。
【００７４】
特に好ましくは、（ポリマーが１−ブテントライアドを含む場合に）１−ブテントライアドに対する13Ｃ  ＮＭＲによって測定されたトライアド分布は、１−ブテントライアドに対するアタクチック含有量が１００質量％を超えず、好ましくは４〜９９質量％、より好ましくは６〜９８質量％、特に８〜９６質量％であり、さらなる好適な範囲は、９〜３５質量％および６０〜９５質量％である。これは、非官能化ポリマーおよびそれらから製造された発明の官能化ポリマーの両方について、例えば、プロペン部分のシンジオタクチックおよびアイソタクチック含有量が非常に大きいため、軟化点が高い場合は、１−ブテン含有量を介して発明のポリマーの接着性を制御できるのに対して、プロペン部分のアタクチック含有量が大きいとともに、軟化点が比較的低い場合は、１−ブテン部分のアタクチック含有量を相応に低くすることによって基材凝集性を確保することができる効果を有する。
【００７５】
さらに好ましくは、発明の官能化ポリマーの製造に使用される非官能化ポリオレフィンの場合、13Ｃ  ＮＭＲによって測定されたトライアド分布は、それらが２０質量％までのエチレン含有量のポリ（エチレン−コ−プロピレン−コ−１−ブテン）ターポリマーである場合は、エチレントライアドの比率が１質量％未満、好ましくは０．８質量％未満、より好ましくは０．６質量％未満、特に好ましくは０．５質量％未満であり、エチレンモノマーは、実質的にランダム分布で組み込まれる。これは、ランダム分布が結晶性モノマー単位の最適な「崩壊」をもたらし、ごく少量のエチレンを使用すればよいだけであるため、発明のポリマーのエチレン含有量が、材料特性、特に軟化点および針入度の非常に制御的な調整を可能にする効果を達成する。
【００７６】
発明の官能化ポリマーの製造に使用される非官能化ポリオレフィンは、好ましくは２０質量％以下のエチレン、好ましくは１８質量％以下のエチレン、より好ましくは１５質量％以下のエチレンを含む。
【００７７】
発明の官能化ポリマーの製造に使用される非官能化ポリオレフィンは、好ましくは５０〜９８質量％、または１５質量％以下のプロピレンを含み、特に好適な範囲は、５２〜９８質量％、５５〜９７質量％および５５〜９５質量％、または０〜１４質量％、１〜１２質量％および２〜１０質量％である。
【００７８】
発明の官能化ポリマーの製造に使用される非官能化ポリオレフィンは、また、好ましくは８５〜１００質量％、または５５質量％以下の１−ブテンを含み、特に好適な範囲は、８７〜９８質量％、８９〜９７質量％および９０〜９６質量％、または０〜５４質量％、１〜５０質量％、２〜４５質量％、５〜３５質量％および３７〜４４質量％である。
【００７９】
本発明の好適な実施形態において、発明の官能化ポリマーの製造に使用される非官能化ポリオレフィンは、１００質量％の１−ブテンを含む。
【００８０】
本発明のさらなる好適な実施形態において、変性のために本発明に従って使用される非変性ポリマーは、エチレン、プロピレンおよび／または１−ブテンのコポリマーであり、特に、ポリ（エチレン−コ−プロピレン）コポリマー、ポリ（エチレン−コ−１−ブテン）コポリマーまたはポリ（プロピレン−コ−１−ブテン）コポリマーである。
【００８１】
ポリ（エチレン−コ−プロピレン）コポリマーの場合、発明の変性ポリオレフィンの製造に使用される非変性ポリマーは、２０質量％を超えず、好ましくは１〜２０質量％、より好ましくは２〜１９質量％、特に好ましくは３〜１８質量％のエチレンを含む。プロピレン含有量は、全体が１００質量％になるように、対応づけて計算される（１００質量％からエチレン含有量を差し引く）。
【００８２】
ポリ（エチレン−コ−１−ブテン）コポリマーの場合、発明の変性ポリオレフィンの製造に使用される非変性ポリマーは、１７質量％を超えず、好ましくは１〜１５質量％、より好ましくは２〜１３質量％、特に好ましくは３〜１１質量％のエチレンを含む。ブテン含有量は、全体が１００質量％になるように、対応づけて計算される（１００質量％からエチレン含有量を差し引く）。
【００８３】
ポリ（プロピレン−コ−１−ブテン）コポリマーの場合、発明の変性ポリオレフィンの製造に使用される非変性ポリマーは、４７質量％を超えず、好ましくは１〜４５質量％、より好ましくは２〜４３質量％、特に好ましくは３〜４０質量％、または８５〜９９質量％、好ましくは８７〜９８質量％、より好ましくは８９〜９７質量％の１−ブテンを含む。プロピレン含有量は、全体が１００質量％になるように、対応づけて計算される（１００質量％からブテン含有量を差し引く）。本発明の特定の実施形態において、コポリマーは、エチレン、プロピレン、１−ブテン、３−メチル−１−ブテン、３−メチル−１−ヘキセン、３−メチル−１−ヘプテン、４−メチル−１−ペンテンおよび６−メチル−１−ヘプテンから選択される２つのコモノマーを含み、コポリマーにおける分枝鎖状１−オレフィンの最大の比率は、５０質量％を超えず、好ましくは４０質量％を超えず、より好ましくは３０質量％以下である。
【００８４】
ターポリマーの同様の好適な場合では、発明の官能化ポリマーの製造に使用される非官能化ポリオレフィンは、特に、エチレン、プロピレンおよび１−ブテン（２０質量％を超えず、好ましくは１〜２０質量％、より好ましくは２〜１８質量％、特に好ましくは３〜１５質量％のエチレン、９５質量％を超えず、好ましくは４０〜９２質量％、より好ましくは４５〜９０質量％、特に好ましくは５０〜８７質量％のプロピレン、２５質量％を超えず、好ましくは１〜２３質量％、より好ましくは２〜２１質量％、特に好ましくは３〜２０質量％の１−ブテン）を含む。発明のターポリマーの特定の実施形態において、それは、エチレン、プロピレン、１−ブテン、３−メチル−１−ブテン、３−メチル−１−ヘキセン、３−メチル−１−ヘプテン、４−メチル−１−ペンテンおよび６−メチル−１−ヘプテンから選択される３つのコモノマーを含み、コポリマーにおける分枝鎖状１−オレフィンの最大比率は、５０質量％を超えず、好ましくは４０質量％を超えず、より好ましくは３０質量％以下である。
【００８５】
発明の非官能化ポリマーは、好ましくは、重合法に由来する芳香族化合物を含まない（すなわち１００μｇ／ｇ未満）。また、それらは、重合法に由来する有機ハロゲン化化合物も実質的に含まない。ポリマーは、懸濁油（分離剤）による不純物、無機支持体の残留物、特に無機酸化物および／またはアルカリ土類金属ハロゲン化物（例えばＭｇＣｌ2）、無機または有機ホウ素化合物、タルサイトおよび／またはヒドロタルサイトおよび／またはそれらの分解生成物、ならびにアルコール、特にメタノールによる汚染物を含まないことも好適である。
【００８６】
汎用的な較正を含む高温ゲルパーミエーションクロマトグラフィーによって測定された、発明の官能化ポリマーの製造に使用される非官能化ポリマーのモル質量分布は、一峰性または多峰性であってよく、その場合、二峰分布ポリマーの場合は多分散度が３未満の狭いモル質量分布も存在する。モル質量分布は、特に好ましくは一峰性である。狭いモル質量分布を有するポリマーは、材料特性の変化が小さいことが注目に値する。例えば、それらは、極めて明確な溶融および硬化挙動を有する。発明の非官能化ポリオレフィンのモル質量分布が非常に狭い場合は、特に、比較的長い開放時間が必要とされ、かつ／または鋭い溶融ピークが生じてはならない場合（接合時間が長いか、または塗布温度が変化する場合）に、二峰分布ポリマーでも明確な溶融／硬化挙動を達成することができる。
【００８７】
加えて、発明の官能化ポリマーの製造に使用される非官能化ポリマーは、汎用的な較正を含む高温ゲルパーミエーションクロマトグラフィーによって測定された多分散度が１．３〜３、好ましくは１．４〜２．７である。この範囲は、特に接着剤の分野での使用に特に有利である。ポリマー、特にポリオレフィンの結晶化または溶融挙動は、モル質量、および直鎖状ポリオレフィンの場合は特に鎖長の関数であることが知られている。例えば、ホットメルト接着剤の分野で現在使用されている従来の非晶質ポリオレフィンから、４〜６（またはさらにそれより大きい）多分散度は、第１に非常に広い溶融範囲を、そして第２に物理的硬化／結晶化の遅延をもたらすことが知られている。既知の系のさらなる短所は、広いモル質量範囲を有するポリマーが、記載されている結晶化不十分により、しばしば同様に望ましくない不十分な引張強度を示すことである。一般に、広いモル質量分布は、均一なポリマーでなく、その代わりに、材料特性を制限することが知られているポリマー混合物（またはポリマーブレンド）が存在する徴である。
【００８８】
汎用的な較正を含む高温ゲルパーミエーションクロマトグラフィーによって測定された、発明の官能化ポリマーの製造に使用される非官能化ポリマーの質量平均モル質量は、典型的には、１５０００〜４０００００ｇ／モルの範囲、好ましくは１７０００〜２０００００ｇ／モル、より好ましくは２００００〜１０００００ｇ／モルの範囲、特に好ましくは２２０００〜９５０００ｇ／モルの範囲である。この範囲は、（この場合有意に抑制される）鎖開裂を含めて、グラフト反応時に、モル質量を有するポリマーが得られ、それによって良好な基材凝集性が保証されるため、遊離ラジカルグラフト法への使用に特に有利である。したがって、発明の変性ポリマーは、接着される表面の濡れ性が最適になるように、該当する適用枠内の最適な溶融粘度を有する。好適なモル質量範囲内の比較的低い溶融粘度は、また、巨視的および微視的な表面構造への浸透を可能にする。
【００８９】
加えて、発明の官能化ポリマーの製造に使用される非官能化ポリマーは、汎用的な較正を含む高温ゲルパーミエーションクロマトグラフィーによって測定されたＡＬＰＨＡ値が、０．６〜１．２の範囲、好ましくは０．６２〜１．１７の範囲、より好ましくは０．６５〜１．１５の範囲、特に好ましくは０．７〜１．１２の範囲である点で注目に値する。したがって、発明の非変性ポリマーは、分岐度が低いことが注目に値する。特に、それらは、好ましくは、長鎖分枝を含まない。それらの分子構造により、分枝鎖状ポリマーは、極めて複雑な流動学的特性を示し、それによって溶融物における、または溶融物からの加工性が低下し、適用性が低下する。さらなる要因は、高度に分枝したポリオレフィン（特に高エチレン含有量のポリオレフィン）が、この場合に明らかな理由により望ましくない過酸化架橋を生じる傾向があることである。
【００９０】
好ましくは、発明の官能化ポリマーの製造に使用される非官能化ポリマーについて、ゲルパーミエーションクロマトグラフィーによる分析で確認された５００〜１０００ダルトンの分子量の低分子量成分の比率は、０．７５質量％を超えず、好ましくは０．５質量％を超えず、より好ましくは０．４質量％を超えず、特に０．３質量％以下である。最も好ましくは、記載の方法は、５００〜１０００ダルトンの分子量の成分を検出することができない。これは、発明のポリマーが、移動する傾向があるポリマー成分を含まないという効果を達成する。鎖開裂（β切断）は、発明の非官能化ポリオレフィンにおける遊離ラジカル官能化の場合にも（低度に）生じ得るため、低分子量ポリマーを形成することも可能である。官能化ポリマーにおける低分子量ポリマー鎖の全濃度は、特に、低分子量成分が官能化に使用される非変性ポリオレフィンに既に存在していた場合に臨界値に達する。
【００９１】
さらに好ましくは、発明の官能化ポリマーの製造に使用される非官能化ポリマーについて汎用的な較正を含む高温ゲルパーミエーションクロマトグラフィーによる分析で確認された５００ダルトン未満の分子量の低分子量成分の比率は、０．７５質量％を超えず、好ましくは０．５質量％を超えず、より好ましくは０．４質量％を超えず、特に０．３質量％以下である。最も好ましくは、記載の方法は、５００ダルトン未満の分子量の成分を検出することができない。鎖開裂（β切断）は、発明の非官能化ポリオレフィンにおける遊離ラジカル官能化の場合にも（低度に）生じ得るため、低分子量ポリマー鎖を形成することも可能である。官能化ポリマーにおける低分子量ポリマー鎖の全濃度は、特に、低分子量成分が官能化に使用される非変性ポリオレフィンに既に存在していた場合に臨界値に達する。発明の変性ポリオレフィンの製造に使用される非変性ポリオレフィンに５００ダルトン未満のモル質量の低分子量化合物が存在する場合、遊離ラジカル官能化において気体分解生成物が多量に形成し、それによって、（例えば発泡による）製造法が著しく複雑になる危険性がある。
【００９２】
特定の好適な実施形態において、発明の官能化ポリオレフィンの製造に使用される非官能化ポリオレフィンは、汎用的な較正を含むｈｔ−ＧＰＣによって測定された１０００〜５００ダルトンの分子量のポリマーの含有量が、０．２５質量％未満、好ましくは０．２０質量％未満、特に好ましくは０．１質量％未満であると同時に、同様に汎用的な較正を含むｈｔ−ＧＰＣによって測定された５００ダルトン未満の分子量のポリマーの含有量が０．２５質量％未満、好ましくは０．２０質量％未満、特に好ましくは０．１質量％未満である。
【００９３】
さらなる特に好適な実施形態において、発明の官能化ポリオレフィンの製造に使用される非官能化ポリオレフィンは、汎用的な較正を含むｈｔ−ＧＰＣによって検出可能な１０００〜５００ダルトンの分子量のポリマー含有量が０であると同時に、５００ダルトン未満の分子量の含有量を記載のｈｔ−ＧＰＣ法で検出することができない。
【００９４】
加えて、発明の官能化ポリマーの製造に使用される非官能化ポリマーは、１９０℃の温度、１％以下の変形率および１Ｈｚの測定周波数において、複合溶融粘度が７００〜４０００００ｍＰａ*ｓ、好ましくは８００〜３０００００ｍＰａ*ｓ、より好ましくは９００〜２５００００ｍＰａ*ｓ、特に好ましくは１０００〜１５００００ｍＰａ*ｓである点で注目に値し、１１００〜２５０００ｍＰａ*ｓ、２６０００〜６５０００ｍＰａ*ｓ、６６０００〜１４００００ｍＰａ*ｓの範囲の溶融粘度がさらに好ましい。これは、発明の非官能化ポリオレフィンを遊離ラジカル開始グラフト重合法で処理すると、異なる溶融粘度および／または官能化が特定の適用範囲に合わせて調整された官能化ポリオレフィンを得ることができるという効果をもたらし、高い溶融粘度に限定すると、ポリマー溶融物、モノマーおよび／または開始剤の最適な混合を常に達成できるという効果がもたらされる。
【００９５】
官能化に使用される非官能化ポリオレフィンの溶融物は、特に溶融法での処理に特に好適である特定の構造粘度が注目に値する。発明のポリマーの構造粘度の測度は、１０Ｈｚの剪断速度と０．１Ｈｚの剪断速度とにおける、１９０℃および１％以下の変形率で測定された溶融粘度の比であってよい。発明の官能化ポリマーの製造に使用される非官能化ポリマーについてのこの比は、１：１〜１：１００、好ましくは１：１．０５〜１：５０、より好ましくは１：１．０７５〜１：２５、より好ましくは１：１．１〜１：１０である。
【００９６】
溶融物にて、または溶融物から発明の変性ポリオレフィンを製造するための重要なパラメータは、温度に依存する流動学的挙動である。これは、非常に小さい変形率（最大１％）および遅い冷却速度（１．５Ｋ／分）が観察される振動流量計における冷却曲線の測定によって得られる。冷却曲線から得られる測定値は、第１に直前の溶融がポリマーサンプルの熱履歴を一様にし、第２に測定体表面が溶融物によって最適に濡らされ、それによって測定体とサンプルとの間の摩擦および滑り効果が排除されるため、再現性に関しては、加熱曲線（特に第１の加熱における曲線）から得られた測定値より明確に優れている。さらなる要因は、測定の開始時に高温で（すなわち溶融物で）、ポリマーサンプルの変形する傾向（すなわち形態の不可逆的変化の危険性）が固体状態より有意に小さいため、この方法でのみ、ポリマーサンプルを直線的な粘弾性範囲内にとどめることが可能になることである。
【００９７】
最適な処理枠に対して採用することができる流動学的特性は、溶融点の末端から約２２０℃の温度範囲における貯蔵弾性率と損失弾性率との比であってよい。溶融物から、または溶融物での問題のない処理のために、（粘性材料特性と同義の）損失弾性率Ｇ"は、処理枠内で（弾性材料特性と同義の）貯蔵弾性率Ｇ’を有意に上回る。最大溶融ピーク（オフセット／ＤＳＣ）の末端から約２２０℃の温度範囲における１Ｈｚの剪断速度および１％の変形率での請求項による非官能化ポリマーについての貯蔵弾性率Ｇ’と損失弾性率Ｇ"との比は、１：１〜１：１００００の範囲、好ましくは１：１．２５〜１：５０００の範囲、より好ましくは１：１．５〜１：２５００の範囲、特に好ましくは１：２〜１：１０００の範囲である。
【００９８】
変性に使用される非変性ポリマーの針入度は、１〜５０*０．１ｍｍ、好ましくは２〜４５*０．１ｍｍ、より好ましくは３〜３０*０．１ｍｍ、特に好ましくは４〜２８*０．１ｍｍの範囲であり、５〜１５*０．１ｍｍ、１６〜２７*０．１ｍｍの数値範囲が極めて好ましい。これは、本発明に従って使用される非変性ポリマーが溶融物における、または溶融物からの処理に特に有利である強度と可塑性の最適の比（非常に良好な溶融挙動）を有するという効果を達成する。
【００９９】
本発明に従って使用される非変性ポリマーは、主として本質的に半結晶性である。すなわち、有意な結晶分を有する。これは、ＤＳＣでのポリマーの第１および／または第２の加熱における溶融ピークに示される。すべての発明の非変性ポリマーは、ＤＳＣにおける少なくとも第１の溶融での少なくとも１つの溶融ピークを示す。溶融ピークの数および形状にかかわらず、第１の加熱における示差熱測定器（ＤＳＣ）による測定での発明の非変性ポリオレフィンの溶融ピーク極大値は、３５〜１４５℃の範囲である。第１の加熱における示差熱測定器（ＤＳＣ）での測定は、１〜３個の溶融ピークを検出できることが好適であり、その場合、３つの溶融ピークの場合は、第１の溶融ピーク極大値が４０〜６０℃の温度にあり、第２の溶融ピーク極大値が６５〜１１０℃の温度にあり、第３の溶融ピーク極大値が８０〜１４０℃、より好ましくは８５〜１３０℃の温度にある。２つの溶融ピークしか存在しないときは、第１の溶融ピーク極大値が４０〜１１５℃の範囲にあり、第２の溶融ピーク極大値が５０〜１４０℃の範囲、より好ましくは５５〜１３５℃の範囲にある。溶融ピークが１つしか存在しないときは、溶融ピーク極大値が４０〜１４０℃の範囲である。溶融ピークの数および形状にかかわらず、第２の加熱における示差熱測定器（ＤＳＣ）による測定での（溶融ピークが検出可能な場合の）非変性ポリオレフィンの溶融ピーク極大値は、７０〜１５０℃、好ましくは７５〜１４５℃の範囲である。示差熱測定器での第２の加熱において、非変性ポリマーは、好ましくは０、１または２個の溶融ピークを有し、その場合、２つの溶融ピークの場合は、第１の溶融ピーク極大値が８０〜１２５℃にあり、第２の溶融ピーク極大値が９０〜１４０℃、より好ましくは９５〜１３５℃にある。溶融ピークが１つしか存在しないときは、溶融温度が８０〜１４５℃、より好ましくは８５〜１４２℃である。コポリマー組成に応じて、ポリマーは、低温結晶化する顕著な傾向を有し、その場合（存在すれば）、第２の加熱における発熱低温結晶化ピークが３０〜７５℃の範囲にある。第２の溶融における非変性ポリマーが溶融ピークを有さないときは、これは、それらが結晶性を有さないことを意味するものでは決してない。その代わりに、単に、存在する結晶性が、使用されるＤＳＣ標準試験法によって検出不可能である。
【０１００】
単一の非常に鋭い溶融ピークを有する高結晶性ポリオレフィンと異なり、１０Ｋ／分の加熱速度のＤＳＣ測定の第２の加熱曲線における非変性ポリマーは、より好ましくは１つの溶融ピークもしくは２つの溶融ピークを有し、その場合、これらの溶融ピークは、異なる強度を有することができる。少なくとも１つの溶融ピークがＤＳＣの第２の加熱曲線で検出可能であるときは、非変性ポリマーの（ピークオフセットとして既知の）溶融範囲の末端は、８５℃〜１５０℃の範囲、好ましくは８７℃〜１４８℃の範囲、より好ましくは８９℃〜１４６℃の範囲、特に好ましくは９０℃〜１４５℃の範囲である。
【０１０１】
好ましくは、変性に使用される非変性ポリマーは、ＤＳＣでの第２の加熱において測定された吸熱融合エンタルピーが、０〜３５Ｊ／ｇ、好ましくは１〜３３Ｊ／ｇ、より好ましくは２〜３０Ｊ／ｇ、特に好ましくは３〜２８Ｊ／ｇであり、１〜１５Ｊ／ｇ、および１６〜２８Ｊｇの数値範囲が極めて好ましい。これは、非変性ポリマーおよびそれらから製造された変性ポリマーが、（グラフトされたモノマーの影響がなくても）大きな初期強度の結合を確保するのに十分に高いが、比較的低温でも非常に良好な加工性を確保するのに十分に低い結晶度を有する効果を達成する。選択されるポリマー組成および重合条件および実施する変性方法に応じて、その溶融に必要なエネルギー寄与が（高結晶性ポリオレフィンと比較して）低から中程度であるポリマーを提供することが可能であり、それは、結局、溶融物の処理に有利なものである。
【０１０２】
本発明による変性に使用される非変性ポリオレフィンについてのＤＳＣの第２の加熱において測定された発熱性低温結晶化エンタルピーは、好ましくは２０Ｊ／ｇを超えず、好ましくは０〜１８Ｊ／ｇ、より好ましくは１〜１７Ｊ／ｇである。これは、非変性状態および変性状態の両方において、結合に使用される接合技術に関して、全く新しい可能性を可能にするポリマーを提供することが可能になる効果を達成する。例えば、発明のポリマーの場合、ポリマー組成、使用される重合状態および存在する変性に応じて、接合および冷却後に、一定の時間にわたって接着ボンドを可塑変形させ、次いでそれを高温での貯蔵によって硬化（再結晶）させることが可能である。他方、再結晶を接合直後に熱処理（すなわち高温での貯蔵）によって促進させることもできる。
【０１０３】
第２の加熱曲線からＤＳＣによって測定された非変性ポリマーのガラス転移温度は、０℃を超えず、好ましくは−２〜−５０℃の範囲、より好ましくは−３〜−４５℃の範囲であり、−３〜−２５℃、−２６〜−４５℃の数値範囲が特に好ましい。これは、非変性ポリマーおよびそれらから製造された変性ポリマーの両方を、選択されるポリマー組成および重合条件ならびに存在する変性に応じて、高い低温柔軟性を必要とするため、高結晶性ポリオレフィン（例えばアイソタクチックポリプロピレン）を受け付けない用途分野にも使用できるという効果を達成する。特に、高価なコモノマー、例えば、１−ペンテン、１−ヘキセン、１−オクテン、１−ノネンおよび／または１−デセンを使用しなくても、発明の非変性ポリマーについて低いガラス転移温度を達成できることが注目に値する。
【０１０４】
加えて、コポリマー組成に応じて、リング・ボール法によって測定された、変性のために本発明に従って使用される非変性ポリマーの軟化点は、１６０℃を超えず、好ましくは８０〜１５５℃、より好ましくは８３〜１４５℃、特に８５〜１４０℃である。これは、非変性ポリマーおよびそれらから製造された変性ポリマーが、接着ボンドおよび接着剤配合物に使用されると、変性によってもたらされる効果を考慮しなくてもこれらの接着ボンドの耐熱性が高くなる効果を達成する。
【０１０５】
特定の実施形態において、発明の変性ポリマーの製造に使用される非変性ポリマーは、ＤＳＣの第２の加熱曲線に検出可能な溶融ピークを有さないが、リング・ボール法によって測定された軟化温度が少なくとも８０℃、好ましくは少なくとも８３℃、より好ましくは少なくとも８５℃、特に好ましくは８５〜１６０℃である。したがって、溶融流動性を達成するために投入されるエネルギーが非常に少なくてすむため、比較的低温で熱に敏感なグラフトモノマーとともに処理することもできるポリマーが提供される。
【０１０６】
変性のために使用される非変性ポリマーは、好ましくは、室温において、キシレンへの溶解度が１００質量％以下、好ましくは６０〜１００質量％、より好ましくは７０〜１００質量％、特に好ましくは８０〜１００質量％である。これは、今日まで既知のこの特性を有する系と対照的に、非常に狭いモル質量分布とともに、極めて小さい低分子量分を有し、キシレンへの溶解度が良好または非常に良好であり、および溶解度に鑑みて高い結晶度、ならびに高い軟化点および中程度の針入度を有するポリマーを提供できるという利点を有する。キシレンへの溶解度が大きい発明のポリマーは、溶媒を使用した製造法による遊離ラジカル変性ポリマーの簡単な製造を可能にする。
【０１０７】
非変性ポリマーは、好ましくは、さらに、室温でのテトラヒドロフラン（ＴＨＦ）への溶解度が、１００質量％以下、好ましくは少なくとも１０質量％、優先的に少なくとも２５質量％、より好ましくは少なくとも４０質量％、特に好ましくは少なくとも５０質量％である。これは、今日まで既知のこの特性を有する系と対照的に、非常に狭いモル質量分布とともに極めて小さい低分子量分を有し、および溶解度に鑑みて高い結晶度、ならびに高い軟化点および中程度の針入度を有し、（例えば溶液でのグラフト反応のための）極性溶媒への溶解度が中低度または非常に良好な非極性ポリマーを提供できるという利点を有するため、それらのテトラヒドロフランへの溶解度にかかわらず、非常に良好な材料凝集性を有するポリマーを提供することが可能になる。
【０１０８】
加えて、変性に使用する発明の非変性ポリマーは、さらなる添加剤を含まずに、少なくとも２４時間の貯蔵時間後に、それらの引張試験による引張強度が１〜２５ＭＰａ、好ましくは１．５〜２３ＭＰａ、より好ましくは２〜２１ＭＰａ、特に２．５〜２０ＭＰａであり、かつ／または絶対破断伸度が少なくとも１０％、好ましくは少なくとも１５％、より好ましくは２０〜１５００％、特に好ましくは２５〜１２５０％であり、５０〜７５０％、１００〜６５０％、１５０〜６００％、５０〜２５０％、２５０〜５５０％および５００〜１０００％が同様に特に好適な範囲である点で注目に値する。
【０１０９】
変性のために使用される非変性ポリオレフィンは、メタロセン触媒と、非ハロゲン化脂肪族溶媒である少なくとも１つの第１の溶媒、第１の溶媒と同一であっても異なっていてもよい非ハロゲン化溶媒である第２の溶媒に場合によって溶解および／または懸濁して存在する、アルキル基によって変性された少なくとも１つのメチルアルミノキサン成分、ならびに少なくとも１つの１−オレフィンモノマーとを反応チャンバにて接触させ、次いで少なくとも１つの１−オレフィンモノマーを反応温度で重合して発明のポリオレフィンを形成することによって製造され、反応温度が第１の溶媒の沸騰温度を超えることを特徴とする。定常反応状態における反応温度が、第１の溶媒の沸騰温度を超えると同時に、好ましくは、本発明に従って製造されるポリマーの（リング・ボール法によって測定された）軟化点を下回ることが重要である。特に、定常反応状態における重合温度は、軟化温度を少なくとも１０Ｋ下回り、好ましくは少なくとも１５Ｋ下回り、より好ましくは少なくとも２０Ｋ下回り、特に好ましくは少なくとも２５Ｋ下回る。後者は、本発明による方法の適用に際してこの温度範囲にかかわらず重合媒体に（例えば、スラリー重合に存在するような）巨視的なポリマー粒子が形成されず、その代わりに均一な相で重合が進行するため、本発明による方法の特に優れた特徴である。
【０１１０】
少なくとも１つの第１の溶媒は、非ハロゲン化環式および／または直鎖状脂肪族溶媒から選択される。該溶媒は、好ましくは、標準的な圧力における沸騰温度が１０１℃以下である。脂肪族溶媒は、好ましくは、標準的な圧力における沸騰温度が８０℃を超えず、好ましくは６０℃を超えず、より好ましくは４０℃を超えず、特に好ましくは２０℃以下である。
【０１１１】
特に、非ハロゲン化脂肪族溶媒は、７個以下の炭素原子、好ましくは６個以下の炭素原子、より好ましくは５個以下の炭素原子を有する環式および／または直鎖状脂肪族化合物である。非ハロゲン化脂肪族溶媒は、より好ましくは、プロパン、ブタン、ペンタン、シクロペンタン、メチルシクロペンタン、ヘキサン、シクロヘキサン、メチルシクロヘキサン、ヘプタンまたはそれらの混合物を含む群から選択される。溶媒は、最も好ましくは、プロパンおよび／またはｎ−ブタンである。
【０１１２】
当該方法に好適に使用されるメタロセン触媒は、式Ｉ
ＸＲ12（ＣｐＲ2Ｒ3Ｒ4Ｒ5）（ＦｌｕＲ6Ｒ7Ｒ8Ｒ9Ｒ10Ｒ11Ｒ12Ｒ13）ＭＣｌ2  Ｉ
［式中、
Ｍは、Ｚｒ、ＨｆおよびＴｉを含む群から選択される遷移金属、好ましくはＺｒであり、
Ｃｐはシクロペンタジエニルであり、Ｆｌｕはフルオレニルであり、ＸＲ12（Ｘ＝ＳｉまたはＣ）は、シクロペンタジエニル配位子とフルオレニル配位子とをブリッジとして結合し、
Ｒ1は、１〜６個の炭素原子を有する直鎖状または分枝鎖状アルキル基、１〜６個の炭素原子を有するアルコキシアルキル基、アリール基もしくはアルコキシアリール基から選択され、
Ｒ2からＲ13は、Ｈ、および／または１〜１０個の炭素原子を有する直鎖状もしくは分枝鎖状アルキル基を含む基から選択される］の化合物から選択される。
【０１１３】
好ましくは、Ｒ4、Ｒ7およびＲ12は、それぞれ、１〜１０個の炭素原子を有する直鎖状または分枝鎖状アルキル基であり、Ｒ2、Ｒ3、Ｒ5、Ｒ6、Ｒ8からＲ11およびＲ13は、それぞれＨである。メタロセン化合物は、好ましくは、式ＩＩ
【化１】
0005599242.tif 000002
［Ｒ1からＲ13は、それぞれ以上に定義されている通りである］
の１つである。
【０１１４】
１〜１０個の炭素原子を有する直鎖状および分枝鎖状アルキル基は、特に、メチル、エチル、プロピル、イソプロピル、ブチル、ｔｅｒｔ−ブチル、ペンチル、ヘキシル、ヘプチル、オクチル、ノニルまたはデシルを含む群から選択される置換基である。
【０１１５】
１〜６個の炭素原子を有するアルコキシアルキル基は、特に、メトキシメチル、メトキシエチル、メトキシプロピル、エトキシメチル、エトキシエチルおよびエトキシプロピルを含む群から選択される。
【０１１６】
アリール基は、特に、ベンジル、フェニルおよびインデニルを含む群から選択される。
【０１１７】
アルコキシアリール基は、特に、メトキシフェニル、メトキシベンジル、ジメトキシフェニル、エトキシフェニル、メトキシエトキシフェニルおよびメトキシインデニルを含む群から選択され、少なくとも１つのアルコキシ基は、配位子ブリッジのアリール環の結合に対してパラ位に存在する。
【０１１８】
本発明による当該方法におけるメタロセン化合物は、最も好ましくは、ジメチルメチレン（シクロペンタジエニル）（フルオレニル）ジルコニウム二塩化物、ジメチルメチレン−（３−ｔｅｒｔブチルシクロペンタジエニル）（フルオレニル）ジルコニウム二塩化物、ジメチルシリル（シクロペンタジエニル）（フルオレニル）ジルコニウム二塩化物、ジフェニルメチレン（シクロペンタジエニル）（フルオレニル）ジルコニウム二塩化物、ジフェニルシリル（シクロペンタジエニル）（フルオレニル）ジルコニウム二塩化物またはジ（パラメトキシフェニル）メチレン−（２，７−ジｔｅｒｔブチルフルオレニル）（シクロペンタジエニル）−ジルコニウム二塩化物である。
【０１１９】
挙げられている化合物は、好ましくは、ラセミ鏡像異性体混合物の形で存在し、特に好ましくは、鏡像異性の光学的不活性なメソ形を多く含まない。本発明におけるメソ形の比率は、５質量％を超えず、好ましくは２質量％を超えず、特に好ましくは１質量％以下である。
【０１２０】
触媒は、好ましくは高過剰量の脂肪族炭化水素、より好ましくは第１の溶媒と一緒に重合チャンバに供給され、それを均一な形、すなわち完全に溶解した形で供給するのが特に好適である。
【０１２１】
重合に使用される１−オレフィンモノマーを、基本的に、当業者に既知のすべての１−オレフィンから選択することができる。特に、少なくとも１つの１−オレフィンモノマーは、エチレンおよび直鎖状１−オレフィンを含む群から選択される。好適な直鎖状１−オレフィンは、特に、プロペンおよび／または１−ブテンである。
【０１２２】
アルキル基によって変性された少なくとも１つのメチルアルミノキサン成分は、本発明による方法において、共触媒としての役割を果たす。特に、共触媒は、直鎖タイプでは式ＩＩＩ
【化２】
0005599242.tif 000003
の化合物であり、かつ／または環式タイプでは式ＩＶ
【化３】
0005599242.tif 000004
の化合物であり、式ＩＩＩおよびＩＶにおいて、Ｒ8は、メチルおよび／またはイソブチルであり、ｎは、２〜５０の整数である。特に、Ｒ8基の１５〜４５モル％、好ましくは１７〜４５モル％、より好ましくは１９〜４３モル％、特に好ましくは２０〜４０モル％がイソブチルである。その比率のイソブチル基のみが、非芳香族溶媒への共触媒の溶解を可能にする。共触媒は、好ましくは、その沸騰温度が特に好ましくは１０１℃以下の第２の溶媒に溶解して存在する。共触媒の第２の溶媒は、特に、３〜７個の炭素原子、好ましくは４〜６個の炭素原子を有する直鎖状アルカンから選択され、第２の溶媒の沸騰温度は、重合温度を有意に下回るのが好ましいが、これは必須でない。特に、第２の溶媒は、プロパン、ｎ−ブタン、ｎ−ペンタン、シクロペンタン、メチルシクロペンタン、ｎ−ヘキサン、シクロヘキサン、メチルシクロヘキサンおよび／またはｎ−ヘプタンである。
【０１２３】
該製造方法を実施するための反応チャンバは、撹拌タンク、少なくとも２つの撹拌タンクを有する撹拌タンクカスケード、流管および／または強制流通を伴う流管（例えばスクリュー式射出成形機）であってよい。上記反応基を個々の溶液として、または任意の所望の組合せとして使用することが可能である。
【０１２４】
モル質量を、選択された重合温度および／または計量添加、ならびに気体水素の重合混合物への混入を介して調節することができる。モル質量は、より好ましくは、適切な重合温度の選択のみにより、気体水素を使用せずに制御される。モル質量を調節するために水素が使用される場合は、それは、好ましくは、液体反応相に計量導入され、計量添加は、反応チャンバのベース、かつ／または使用される混合装置、例えば攪拌機により実施される。
【０１２５】
得られたポリマーは、反対の極性の析出物（例えば、水および／またはアルコール、例えばエタノール、イソプロパノールもしくはブタノール）における析出によって、あるいは後に溶融処理を伴う直接的な脱気によって重合後に得られる。脱気後、製造されたポリマーにさらなる仕上工程を施すことができ、仕上工程は、添加剤添加および／または粉砕および／または造粒および／または顆粒化である。溶融ポリマーの直接的なさらなる処理も可能である。
【０１２６】
発明の官能化ポリオレフィンにおいて、１つ以上の官能基を有するモノマーが、上記非官能化基材ポリマーにグラフトされている。グラフトされるモノマーは、好ましくは、オレフィン二重結合を有する。特に、１つ以上の官能基を有するモノマーは、カルボン酸および／またはカルボン酸誘導体（例えば、無水マレイン酸、マレイン酸、イタコン酸、無水イタコン酸、無水クエン酸、アクリル酸、メタクリル酸）、アクリレート（例えば、アクリル酸ヒドロキシメチル、アクリル酸ヒドロキシエチル、アクリル酸ヒドロキシプロピル、メタクリル酸メチル、メタクリル酸エチル、メタクリル酸ブチル、メタクリル酸グリシジル等）、ビニルシラン（例えば、ビニルトリメトキシシラン、ビニルトリエトキシシラン、ビニルトリス（２−メトキシエトキシ）シラン、３−メタクリロイルオキシプロピルトリメトキシシラン、３−メタクリロイルオキシプロピルトリエトキシシラン、ビニルジメチルエトキシシランおよび／またはビニルメチルジブトキシシラン、特にビニルトリメトキシシラン）、ビニル芳香族化合物（例えば、スチレン、α−メチルスチレン、ジビニルベンゼン、アミノスチレン、スチレンスルホン酸等）、環式イミドエステルおよびそれらのビニル化合物（例えば、イソペンテニル−２−オキサゾリン、リシノールオキサゾリン、マレエート等）、ビニルイミダゾリン（例えば、１−ビニルイミダゾール）、ビニルピロリドン（例えばＮ−ビニルピロリドン）、および／または脂環式ビニル化合物（例えば、４−ビニル−１−シクロヘキセン、ビニルシクロヘキサン、ビニルシクロペンタン等）の群から選択される。
【０１２７】
変性ポリマーは、それらの一部が変性のために使用される基材ポリマーの特性に起因し、それらの一部が使用されるグラフトモノマーに起因し、それらの一部が変性のために使用される方法に起因し、またはそれらの組合せに起因する特定の特性を有する。
【０１２８】
発明の変性ポリオレフィンの特性に関して、特に材料特性に対する変性の影響に留意すべきである。例えば、特に、アルコキシ基を有するビニルシランは、水分の存在下で架橋する傾向があるため、材料特性（例えば、溶融粘度、針入度、軟化点等）が貯蔵条件に応じて変化する。以降に記載される特性は、（特記しない限り）さらなる添加剤を含まない非架橋材料の特性と理解されるべきである。
【０１２９】
したがって、１９０℃にて１Ｈｚのおよび１％以下の変形率で振動流量計によって測定された非架橋状態の発明の変性（グラフト）ポリオレフィンの溶融粘度は、５００〜３５００００ｍＰａ*ｓ、好ましくは７５０〜３０００００ｍＰａ*ｓ、より好ましくは１０００〜２５００００ｍＰａ*ｓ、特に好ましくは１２５０〜２０００００ｍＰａ*ｓであり、さらなる好適な範囲は、１５００〜１０５００、５０００〜１８５００、１５０００〜３００００、３０００〜５００００および４５０００〜１５００００ｍＰａ*ｓである。発明の変性ポリマーの溶融物は、粘弾性および構造粘性挙動を示す。したがって、非架橋状態でのそれらの可変的溶融粘度に基づいて、広範な異なる接着方法に好適であるため、広範な異なる用途分野（例えば、溶融接着剤、シール材、成形材料、下塗剤等）にも使用され得る変性ポリオレフィンが提供される。発明の変性ポリオレフィンの特定の特徴は、非架橋状態におけるそれらの構造粘度（すなわち、溶融粘度の剪断速度への依存性）が、分子量が大きくなるほど上昇する。
【０１３０】
リング・ボール法によって測定された非架橋の発明の変性（グラフト）ポリオレフィンの軟化点は、８０〜１６８℃、好ましくは８５〜１６０℃、より好ましくは８７〜１５５℃、特に好ましくは９０〜１５０℃であり、さらなる好適な範囲は、９０〜１０５℃、１００〜１２２℃、１１６〜１３５℃および１２８〜１４８℃である。したがって、ポリマー組成およびグラフトされるモノマーに応じて、中低度の軟化点または高い軟化点を有する変性ポリオレフィン、すなわち、一方では、非架橋状態であっても、発明の変性ポリオレフィンを使用して製造される接着剤の十分な熱安定性をもたらしながら、他方では中程度の処理および使用温度での（特に溶融物における）処理を可能にするため、感熱接着にも好適である変性ポリオレフィンが提供される。
【０１３１】
非架橋の発明の変性ポリオレフィンの針入度は、２〜４５*０．１ｍｍ、好ましくは３〜４０*０．１ｍｍ、より好ましくは４〜３５*０．１ｍｍ、特に好ましくは５〜３２*０．１ｍｍである。したがって、非架橋状態において、強度／硬度および柔軟性のバランスが良好である変性ポリオレフィンが提供される。
【０１３２】
発明の変性ポリオレフィンの引張強度は、（さらなる添加剤を含まずに）非架橋状態で、１〜２８ＭＰａの範囲、好ましくは１．５〜２６ＭＰａの範囲、より好ましくは２〜２４ＭＰａの範囲、特に好ましくは２．５〜２２ＭＰａの範囲であり、さらなる好適な範囲は、２〜７．５ＭＰａ、５〜１３ＭＰａ、７．５〜１５ＭＰａおよび１２〜２０ＭＰａの範囲である。これは、特に、非架橋状態における高度な基材凝集性を確保する。発明の変性ポリオレフィンについて引張試験で測定された破断伸度は、（さらなる接着剤を含まずに）、非架橋状態で、１０〜１３００％の範囲、好ましくは１５〜１２００％の範囲、より好ましくは２０〜１１５０％の範囲、特に好ましくは２０〜１１００％の範囲であり、さらなる好適な範囲は、２５〜２２５％、２００〜４５０％および４００〜９５０％である。これは、非架橋状態で高度な柔軟性を有する変性ポリオレフィンを提供する。
【０１３３】
特定の好適な実施形態において、非架橋の本発明の変性ポリオレフィンの針入度は、２０*０．１ｍｍを超えず、好ましくは１８*０．１ｍｍを超えず、特に好ましくは２〜１６*０．１ｍｍの範囲であり、軟化点は、同時に、８０〜１６５℃の範囲、好ましくは９０〜１５５℃の範囲、特に好ましくは１００〜１４５℃の範囲であり、引張強度は、同時に、少なくとも５ＭＰａ、好ましくは少なくとも７ＭＰａ、より好ましくは少なくとも７．５ＭＰａ、特に好ましくは８〜２５ＭＰａの範囲であり、破断伸度は、同時に、少なくとも１００％、好ましくは少なくとも１５０％、より好ましくは少なくとも２００％、特に好ましくは２００〜７８０％の範囲である。
【０１３４】
特に好適な実施形態において、変性のために使用されるモノマーの少なくとも１つは、ケイ素含有モノマーである。発明の変性ポリオレフィンは、この場合（未反応残渣モノマーを完全に除去した後）、ＸＲＦ分光分析法（Ｘ線蛍光分光分析法）によって測定されたケイ素含有量が少なくとも０．２５質量％、好ましくは少なくとも０．３０質量％、より好ましくは少なくとも０．３５質量％、特に好ましくは０．４０〜２質量％であり、さらなる特に好適な範囲は、０．４〜０．７５質量％、０．７〜０．９５質量％、０．８〜１．２５質量％、１．１〜２質量％である。ケイ素含有量が少なくとも０．２５質量％である発明の変性ポリマーは、特に、（さらなる接着剤を含まずに）気候制御キャビネット（２０℃／６５％の相対大気湿度）での少なくとも１４日間の貯蔵時間後、純粋のポリプロピレン接着剤（材料：未処理のアイソタクチックポリプロピレン）において、少なくとも０．４Ｎ／ｍｍ2、好ましくは少なくとも０．５Ｎ／ｍｍ2、より好ましくは少なくとも０．７５Ｎ／ｍｍ2、特に好ましくは少なくとも１Ｎ／ｍｍ2の接着剪断強度を有する点で注目に値する。純粋のポリプロピレンボンドにおける、気候制御キャビネット（２０℃／６５％相対大気湿度）での少なくとも１４日の保存時間後の（さらなる添加剤を含まない）（高）シンジオタクチックポリプロピレンで、少なくとも１．７５Ｎ／ｍｍ2の引張剪断強度が達成される。加えて、それらは、（さらなる添加剤を含まずに）純粋の木材接着剤（木材タイプ：未処理のブナ）において、気候制御キャビネット（２０℃／６５％の相対大気湿度）での少なくとも１４日間の貯蔵時間後、少なくとも１．５Ｎ／ｍｍ2、好ましくは少なくとも１．７５Ｎ／ｍｍ2、より好ましくは少なくとも２Ｎ／ｍｍ2、特に好ましくは少なくとも２．２５Ｎ／ｍｍ2の接着剪断強度を有する点で注目に値する。
【０１３５】
さらなる特に好適な実施形態において、変性のために使用されるモノマーの少なくとも１つは、カルボン酸または無水カルボン酸である。この場合、元素分析によって測定された酸素含有量は、特に少なくとも０．１質量％、好ましくは少なくとも０．１５質量％、より好ましくは少なくとも０．２質量％、特に好ましくは少なくとも０．２５質量％である。これらの発明の変性ポリオレフィンは、特に、金属、特にアルミニウムに対する接着性が非常に良好であることが注目に値する。酸素含有量が少なくとも０．１質量％である発明の変性ポリマーは、特に、（さらなる接着剤を含まずに）気候制御キャビネット（２０℃／６５％の相対大気湿度）での少なくとも１４日間の貯蔵時間後、純粋のアルミニウム接着剤（材料：未処理のアルミニウム、９９．５）において、少なくとも０．３５Ｎ／ｍｍ2、好ましくは少なくとも０．５Ｎ／ｍｍ2、より好ましくは少なくとも０．７５Ｎ／ｍｍ2、特に好ましくは少なくとも０．９Ｎ／ｍｍ2の接着剪断強度を有する点で注目に値する。
【０１３６】
さらなる特に好適な実施形態において、変性のために使用されるモノマーの少なくとも１つは、アクリレートまたはメタクリレートである。この場合、元素分析によって測定された酸素含有量は、少なくとも０．１５質量％、好ましくは少なくとも０．２５質量％、より好ましくは少なくとも０．３質量％、特に好ましくは少なくとも０．３５質量％である。これらの発明の変性ポリオレフィンは、特に、アクリル系ポリマー、例えばポリメチルメタクリレート、および未処理のポリオレフィン表面に対する接着性が良好なことが注目に値する。酸素含有量が少なくとも０．１５質量％である発明のアクリレート変性ポリマーは、特に、（さらなる接着剤を含まずに）気候制御キャビネット（２０℃／６５％の相対大気湿度）での少なくとも１４日間の貯蔵時間後、純粋のＰＭＭＡ接着剤（「７Ｎ」成形材料：Ｅｖｏｎｉｋ  Ｒｏｅｈｍ  ＧｍｂＨ；接着温度２００℃）において、少なくとも０．３５Ｎ／ｍｍ2、好ましくは少なくとも０．５Ｎ／ｍｍ2、より好ましくは少なくとも０．７５Ｎ／ｍｍ2、特に好ましくは少なくとも１．０Ｎ／ｍｍ2の接着剪断強度を有する点で注目に値する。
【０１３７】
さらなる特に好適な実施形態において、変性のために使用されるモノマーの少なくとも１つは、シランアクリレートである。この場合、ＸＲＦ分光分析法（Ｘ線蛍光分光分析法）によって測定されたケイ素含有量は、少なくとも０．１５質量％、好ましくは少なくとも０．２０質量％、より好ましくは０．２５質量％、特に好ましくは０．３０〜２質量％である。
【０１３８】
これらの発明の変性ポリオレフィンは、特に、ガラス、金属、未処理のポリオレフィンおよびＰＭＭＡに対する接着性が良好であることが注目に値し、同時に、架橋性があるため、非常に強い引張剪断強度をもたらす。
【０１３９】
記載されている好適な特性のポリオレフィンは、接着ボンド、特にホットメルト接着剤としての使用、またはホットメルト接着剤での使用に特に好適であり、既知の系と比較して有利な特性を示す。これは、未処理のポリオレフィン、特に未処理のポリプロピレン、特にシンジオタクチックポリプロピレン、ならびに紙／厚紙、木、ガラス、極性ポリマー、例えば、ポリカーボネート、ポリエチレンテレフタレート等および／または金属、特にアルミニウムに対する接着性のさらなる向上について特に当てはまる。
【０１４０】
本発明は、さらに、発明の変性ポリオレフィンを製造するための方法であって、13Ｃ  ＮＭＲ分光分析法によって測定された２０質量％以下のエチレン含有量を有する少なくとも１つの半結晶性ポリオレフィンが、５０〜９８質量％のプロピレンもしくは１５質量％以下のプロピレンおよび／または８５〜１００質量％の１−ブテンもしくは５５質量％以下の１−ブテンを含み、それらの比率の合計が１００質量％であり、同様に13Ｃ  ＮＭＲによって測定されたトライアド分布が、プロペントライアド（発明のポリマーがプロペントライアドを含む場合）ではそのトライアド分布が、３２〜９０質量％のシンジオタクチック含有量、２５質量％以下のアイソタクチック含有量、６５質量％以下のアタクチック含有量を有し、かつ／または13Ｃ  ＮＭＲによって測定された１−ブテントライアド（１−ブテンがモノマーとして存在する場合）についてのトライアド分布が、９６質量％以下のシンジオタクチック含有量および４５質量％以下のアイソタクチック含有量を有するさらなる特徴を有し、プロペンおよび１−ブテンのアイソタクチック、シンジオタクチックおよびアタクチックトライアドの含有量がそれぞれ合計１００％になり、非官能化ポリマーを、メタロセン触媒を使用して製造し、少なくとも１つの遊離ラジカル開始剤、および１つ以上の官能基を有するモノマーと接触させた後、１つ以上の官能基を有するモノマーをポリオレフィン上にグラフト反応させることを特徴とする方法を提供する。
【０１４１】
１つ以上のモノマーを、例えば溶液または好ましくは溶融物中で、あらゆる先行技術の方法によって基材ポリマー上にグラフトすることができ、その場合、１つ以上の遊離ラジカル供与体が十分な量で使用される。好適な方法を、明示的に参照されるＤＥ−Ａ４０００６９５に見いだすことができる。例えば、以下の遊離ラジカル供与体：ジアシル過酸化物、例えば過酸化ジラウリルまたは過酸化ジデカノイル、アルキル過エステル、例えばペルオキシ−２−エチルヘキサン酸ｔｅｒｔ−ブチル、ペルケタール、例えば１，１−ジ（ｔｅｒｔ−ブチルペルオキシ）−３，３，５−トリメチルシクロヘキサンまたは１，１−ジ（ｔｅｒｔ−ブチルペルオキシ）シクロヘキサン、ジアルキル化酸化物、例えば過酸化ｔｅｒｔ−ブチルクミル、過酸化ジ（ｔｅｒｔ−ブチル）または過酸化ジクミル、炭素遊離ラジカル供与体、例えば３，４−ジメチル−３，４−ジフェニルヘキサンまたは２，３−ジメチル−２，３−ジフェニルブタン、およびアゾ化合物、例えばアゾビスイソブチロニトリル、２，２’−アゾジ（２−アセトキシプロパン）等を使用することができる。グラフトは、特に３０〜２５０℃の温度で実施される。
【０１４２】
特定の実施形態において、該方法は、脂肪族および／または芳香族炭化水素および／または環式エーテルを溶媒として使用することができる溶液法である。少なくとも１つの芳香族炭化水素を溶媒として使用するのが特に好ましい。好適な芳香族炭化水素は、特にトリクロロベンゼン、ジクロロベンゼン、トルエンおよびキシレンであり、キシレンを使用するのが特に好ましい。特に好適な脂肪族炭化水素は、例えば、プロパン、ｎ−ブタン、ヘキサン、ヘプタン、シクロヘキサンおよびオクタンである。特に好適な環式エーテルは、テトラヒドロフラン（ＴＨＦ）である。
【０１４３】
エーテル、特に環式エーテルを溶媒として使用する場合、使用されるエーテルの爆発性過酸化物の形成を抑制または制御するために、使用する開始剤および反応条件を特に慎重に選択しなければならない。特に、特定の抑制剤（例えばＩＯＮＯＬ）の追加的使用を検討すべきである。
【０１４４】
溶液グラフト法の場合、使用される基材ポリマーの濃度は、反応混合物に対して少なくとも１０質量％、好ましくは少なくとも１５質量％、より好ましくは少なくとも２０質量％、特に好ましくは少なくとも２２．５質量％である。溶液グラフト法の反応温度は、３０〜２００℃、好ましくは４０〜１９０℃、より好ましくは５０〜１８０℃、特に好ましくは５５〜１４０℃である。溶液グラフトは、バッチ式または連続式で実施される。バッチ式反応形態の場合、固体ポリマー（例えば顆粒、粉末等の形）を、最初に使用される溶媒に溶解させる。あるいは、基材ポリマーの製造方法からの調整重合溶液をそのまま使用し、反応温度にする。この後に、１つ以上のモノマーおよび遊離ラジカル開始剤を添加する。特に好適な実施形態において、溶媒、基材ポリマーおよびモノマーを最初に充填して反応温度にしながら、遊離ラジカル開始剤を規定の時間にわたって連続的に計量導入する。これは、定常状態の遊離ラジカル濃度が低いため、グラフト反応と鎖開裂の比が特に好適になる（すなわち、グラフト反応がより強く、鎖開裂がより弱くなる）という利点を有する。さらなる特に好適な実施形態において、溶媒および基材ポリマーを最初に充填して反応温度にしながら、モノマーおよび遊離ラジカル開始剤を規定の時間にわたって、一緒に（例えば混合物の形で）または別々に連続的に計量導入する。これは、反応部分における定常状態の遊離ラジカル濃度およびモノマー濃度の両方が低くなるため、鎖開裂およびホモポリマーの形成の両方が抑制されるという利点を有する。これは、特に、反応温度における熱開始（単独）重合の傾向が強いモノマーを使用する場合に重要である。異なる規定時間の計量添加後に、反応溶液における残留モノマーの含有量を最小限にするために、さらなる量の遊離ラジカル開始剤を計量導入することが極めて好ましい。使用される反応器は、好ましくは撹拌タンクである。代替的な反応容器、例えばバッチ式混練反応器を使用することも可能であり、特に反応温度が低く、かつ／またはポリマー濃度が高い場合に好適である。
【０１４５】
連続反応形態の場合は、固体ポリマーを最初に１つ以上の貯留容器（例えば撹拌タンク）にて少なくとも１つの溶媒に溶解させ、次いで連続的に反応容器に計量導入する。代替的な同様の特に好適な実施形態において、基材ポリマー製造方法からの調整ポリマー溶液をそのまま使用する。さらなる同様の特に好適な実施形態において、固体ポリマー（例えば、粉末、顆粒、ペレット等の形）を少なくとも１つの溶媒と一緒に（一軸または多軸）成形機またはＣｏｎｔｉｋｎｅｔｅｒ連続混練機に連続的に計量導入し、温度および／または剪断の作用下で溶解させ、次いで反応容器に連続的に計量導入する。連続的な溶液中グラフト反応を実施するための有用な反応容器または反応器としては、連続的な撹拌タンク、撹拌タンクカスケード、流管、強制流通を伴う流管（例えばスクリュー式射出成形機）、反応混練機およびそれらの任意の所望の組合せが挙げられる。強制流通を伴う流管が使用される場合、それらは、好ましくは押出機であり、その場合、一軸、二軸または多軸押出機を使用することが可能である。二軸および／または多軸押出機を使用するのが特に好ましい。溶液中での発明の変性ポリマーの連続的製造に特に好適なのは、流管、強制流通を伴う流管および任意の配列の連続撹拌タンクで構成された反応器組合せの使用であり、その場合は好ましくは、残留モノマーおよび揮発性副産物／分解生成物の除去も強制流通を伴う流管または連続撹拌タンクにて実施される。好適な別法は、少なくとも１つの遊離ラジカル開始剤をそのまま溶融物に計量導入する溶融法である。特に、この変形方法において、少なくとも１つの遊離ラジカル開始剤を計量添加するときのポリマー材料の温度は、計量導入される遊離ラジカル開始剤の少なくとも１つのＳＡＤＴ（自己加速分解温度＝自己加速分解が開始し得る温度を上回る温度）を上回る。
【０１４６】
溶融物のグラフト法の反応温度は、１６０〜２５０℃、好ましくは１６５〜２４０℃、より好ましくは１６８〜２３５℃、特に好ましくは１７０〜２３０℃である。溶融グラフトは、バッチ式または連続式で実施される。バッチ式反応形態の場合、固体ポリマー（例えば、顆粒、粉末、ペレット等の形態）を最初に溶融し、場合によって均一化する。あるいは、重合法からの調整ポリマー溶融物をそのまま使用し、反応温度にする。この後にモノマーおよび遊離ラジカル開始剤を添加する。
【０１４７】
特定の実施形態において、モノマーおよびポリマー溶融物を均一に混合して反応温度にしながら、遊離ラジカル開始剤を規定に時間にわたって連続的に計量導入する。これは、定常状態の遊離ラジカル濃度が低いため、グラフト反応と鎖開裂の比が特に好適になる（すなわち、グラフト反応がより強く、鎖開裂がより弱くなる）という利点を有する。さらなる特に好適な実施形態において、ポリマー溶融物を最初に充填して均一にしながら、モノマーおよび遊離ラジカル開始剤を規定の時間にわたって、一緒に（例えば混合物の形態で）または別々に、連続的に計量導入する。これは、反応部分における定常状態の遊離ラジカル濃度およびモノマー濃度の両方が低くなるため、鎖開裂およびホモポリマーの形成の両方が抑制されるという利点を有する。後者は、特に、反応温度における熱（単独）重合の傾向があるモノマーを使用する場合に重要である。使用される反応器は、好ましくは、近接攪拌機装置または反応混練機を有する撹拌タンクである。
【０１４８】
連続反応形態の場合、固体ポリマーを最初に１つ以上の貯留容器（例えば撹拌タンク）にて溶融させ、次いで反応容器に連続的に計量導入する。代替的な同様の特に好適な実施形態において、重合法からの調整ポリマー溶融物をそのまま使用する。さらなる同様の特に好適な実施形態において、固体ポリマー（例えば、粉末、顆粒、ペレット等の形）を（一軸または多軸）成形機またはＣｏｎｔｉｋｎｅｔｅｒ連続混練機に連続的に計量導入し、温度および／または剪断の作用下で溶解させ、次いで反応容器に連続的に計量導入する。連続的な溶融物中グラフト反応を実施するための有用な反応容器または反応器としては、連続的な撹拌タンク、撹拌タンクカスケード、流管、強制流通を伴う流管（例えばスクリュー式射出成形機）、反応混練機およびそれらの任意の所望の組合せが挙げられる。強制流通を伴う流管が使用される場合、それらは、好ましくは押出機であり、その場合、一軸、二軸または多軸押出機を使用することが可能である。二軸および／または多軸押出機を使用するのが特に好ましい。溶融物中での発明の変性ポリマーの連続的製造に特に好適なのは、流管、強制流通を伴う流管および任意の配列の連続撹拌タンクで構成された反応器組合せの使用であり、その場合は好ましくは、残留モノマーおよび揮発性副産物／分解生成物の除去も強制流通を伴う流管または連続撹拌タンクにて実施される。
【０１４９】
本発明は、さらに、成形材料における発明の変性ポリオレフィンの、接着剤としての、または接着剤での使用、標識材料、塗料材料、シール膜、床材もしくは屋根膜での使用、下塗剤としての使用、あるいは下塗剤配合物および／または接着促進剤配合物および／または水性分散体、懸濁液および／またはエマルジョンでの使用に対応する。発明のポリマーを含む、対応する成形材料、接着剤、標識材料、塗料材料、屋根膜、床材もしくは屋根膜、下塗剤もしくは下塗剤配合物、接着促進剤配合物、水性分散体、懸濁液および／またはエマルジョンも本発明の主題の一部を構成する。
【０１５０】
成形材料の場合は、これらは、発明のポリオレフィンおよび少なくとも１つのさらなるポリマーを含む。特に好適な実施形態において、少なくとも１つの発明の変性ポリオレフィンは、少なくとも２つのさらなるポリマーと一緒に相溶剤として使用され、その場合、成形材料における発明の変性ポリオレフィンの比率は、５０質量％を超えず、好ましくは４０質量％を超えず、より好ましくは３０質量％を超えず、特に好ましくは２５質量％以下である。
【０１５１】
発明の成形材料のさらなる成分は、特に、他のポリマーを含むことができ、その場合、これらの他のポリマーは、１つ以上のエチレンポリマーおよび／またはアイソタクチックプロピレンポリマーおよび／またはシンジオタクチックプロピレンポリマーおよび／またはアイソタクチックポリ−１−ブテンポリマーおよび／またはシンジオタクチックポリ−１−ブテンポリマーであってよい。
【０１５２】
この文脈において、特に好ましくは、１９０℃にて振動流量計によって測定された、存在する発明のポリマーと追加的に存在するポリマーとの間の溶融粘度に有意な差があり、追加的に存在するポリマーは、発明のポリマーの少なくとも２倍の溶融粘度、好ましくは少なくとも３倍の溶融粘度、より好ましくは少なくとも４倍の溶融粘度、特に好ましくは少なくとも５倍の溶融粘度を有する。
【０１５３】
挙げられている成形材料を使用して、（例えば、射出成形による）完成品を製造し、あるいはフィルムおよび／または箔を製造することができる。
【０１５４】
発明の変性ポリマーは、好ましくは接着剤として、または接着剤に使用され、特に好ましくは接着剤配合物に使用される。
【０１５５】
発明の接着剤配合物は、発明のポリマーに加えて、さらなる成分を含むことができる。さらなる成分は、特に溶液配合物の場合は、環式および／または直鎖状脂肪族および／または芳香族炭化水素、ならびに対応するハロゲン化炭化水素であってよい。この文脈において、発明のポリマーの様々な溶媒、例えばキシレンおよびテトラヒドロフランへの溶解度が良好であることが、特に有利であることがわかる。したがって、溶液配合物を製造することができるように、ハロゲン化溶媒を選択する必要がない。したがって、好ましくは、ハロゲン化炭化水素を使用しない。室温で液体である接着剤配合物において、挙げられている炭化水素は、配合物含有量が９０質量％を超えず、好ましくは８０質量％を超えず、より好ましくは７５質量％を超えず、特に好ましくは５０質量％以下である。
【０１５６】
最も好ましくは、発明の接着剤配合物は、当業者に既知のあらゆる種類の接着ボンドに使用できるホットメルト接着剤配合物である。
【０１５７】
発明のホットメルト接着剤配合物は、特定の特性、例えば、変形性、接着能力、加工性、（溶融物もしくは溶液）粘度、安定性、結晶化速度、粘着性、貯蔵安定性等を達成するのに必要とされるさらなる成分を含む。本発明の特定の実施形態において、さらなる成分の比率は、特に好ましくは、１０質量％以下である。これは、接着剤配合物の材料特性が、本質的に、使用される発明のポリマーの材料特性であるという利点を有する。当該接着剤配合物を非常に低いレベルの複雑さで製造することができる。
【０１５８】
あるいは、本発明のさらなる実施形態において、さらなる成分の比率は、１０質量％を超えてよい。この場合、さらなる成分は、配合物全体の８０質量％を超えず、好ましくは６０質量％を超えず、より好ましくは５０質量％を超えず、特に好ましくは４０質量％以下である。
【０１５９】
さらなる成分は、要望に応じて導電性または絶縁性であってよい無機および／または有機充填剤、要望に応じて導電性または絶縁性であってよい無機および／または有機顔料、合成および／または天然樹脂、特に接着性樹脂、合成および／または天然油、要望に応じて導電性または絶縁性であってよい無機および／または有機合成および／または天然ポリマー、要望に応じて導電性または絶縁性であってよい無機および／または有機合成および／または天然繊維、無機および／または有機安定剤、無機および／または有機難燃剤であってよい。
【０１６０】
特に、さらなる成分は、樹脂を含み、樹脂は、接着層の特定の特性、特に、粘着性および／または接着性、接着層の流動およびクリープ挙動および／または接着粘度を特定の要件に合わせて調整するために使用される。樹脂は、天然樹脂および／または合成樹脂であってよい。天然樹脂の場合は、これらの天然樹脂は、主成分としてアビエチン酸（例えばロジン）を含む。樹脂は、特に所謂Ｃ5樹脂および／またはＣ9樹脂および／またはＣ5／Ｃ9樹脂のコポリマーであるテルペンもしくはポリテルペン樹脂、石油樹脂および／またはクマロン−インデン樹脂であってもよい。発明のホットメルト接着剤配合物における樹脂の比率は、配合物全体に対して、特に４５質量％を超えず、好ましくは１〜４０質量％の範囲であり、より好ましくは２〜３０質量％の範囲であり、特に好ましくは３〜２０質量％の範囲である。
【０１６１】
加えて、発明のホットメルト接着剤配合物は、さらなる成分として（ＡＰＡＯとして既知の）従来の非晶質ポリ（α−オレフィン）を含むことができる。挙げられている非晶質ポリ（α−オレフィン）は、例えば、従来のチーグラー・ナッタ触媒またはメタロセン触媒によって得られる、エチレン、プロピレン、１−ブテン、あるいは５〜２０個の炭素原子を有する直鎖状および／または分枝鎖状１−オレフィンのホモ／コポリマーおよび／またはターポリマーであってよい。非晶質ポリ（α−オレフィン）の比率は、配合物全体に対して、特に５０質量％を超えず、好ましくは４０質量％を超えず、より好ましくは３０質量％以下である。さらなる成分は、特にアイソタクチックポリプロピレン、シンジオタクチックポリプロピレン、ポリエチレン（ＨＤＰＥ、ＬＤＰＥおよび／またはＬＬＤＰＥ）、アイソタクチックポリ（１−ブテン）、シンジオタクチックポリ（１−ブテン）、それらのコポリマー、および／またはそれらと、５〜１０個の炭素原子を有する直鎖状および／または分枝鎖状１−オレフィンとのコポリマーを含む結晶性または半結晶性ポリオレフィンである。結晶性または半結晶性ポリオレフィンは化学変性ポリオレフィンであることがさらに好適であり、化学変性は、特に、無水マレイン酸、無水イタコン酸、アクリル酸、アクリレート、メタクリレート、不飽和エポキシ化合物、シランアクリレート、シランおよびヒドロキシアルキルシランによる変性を含む。
【０１６２】
加えて、さらなる成分は、極性基を有するポリマーを含むことができる。極性基を有するポリマーとしては、（例えば、無水マレイン酸、アクリロニトリル等を有する）ポリスチレンコポリマー、ポリアクリレート、ポリメタクリレート、（コ）ポリエステル、ポリウレタン、（コ）ポリアミド、ポリエーテルケトン、ポリアクリル酸、ポリカーボネートおよび化学変性ポリオレフィン（例えば、ポリ（プロピレン−グラフト−無水マレイン酸）またはポリ（プロピレン−グラフト−アルコキシビニルシラン））が挙げられる。
【０１６３】
加えて、さらなる成分は、エチレン、プロピレン、アクリロニトリル、ブタジエン、スチレンおよび／またはイソプレンを基礎とするホモポリマーおよび／またはコポリマーであってよい。これらのポリマーは、特にブロックコポリマー、特にゴム、例えば天然および合成ゴム、ポリ（ブタジエン）、ポリ（イソプレン）、スチレン−ブタジエンゴムおよびニトリルゴムである。ブタジエン、スチレンおよび／またはイソプレンに対するポリマーの比率は、ホットメルト接着剤配合物に対して、２０質量％を超えず、好ましくは１〜１５質量％、より好ましくは１．５〜１０質量％、特に２〜９質量％である。
【０１６４】
加えて、さらなる成分は、エチレン、プロピレン、ならびにジエンおよび／またはｃｉｓ，ｃｉｓ−１，５−シクロオクタジエン、エキソ−ジシクロペンタジエン、エンド−ジシクロペンタジエンおよび１，４−ヘキサジエンおよび５−エチリデン−２−ノルボルネンを基礎とする弾性ポリマーを含むことができる。これらの成分は、特に、エチレン−プロピレンゴム、ＥＰＭ（二重結合を含まず、エチレン含有量が４０〜７５質量％）および／またはＥＰＤＭである。エチレン、プロピレン、ジエンおよび／またはｃｉｓ，ｃｉｓ−１，５−シクロオクタジエン、エキソ−ジシクロペンタジエン、エンド−ジシクロペンタジエンおよび１，４−ヘキサジエンおよび５−エチリデン−２−ノルボルネンに対するポリマーの比率は、ホットメルト接着剤配合物に対して、典型的には２０質量％を超えず、好ましくは１〜１５質量％、より好ましくは１．５〜１０質量％、特に２〜９質量％である。
【０１６５】
あるいは、さらなる成分はワックス、特に、好ましくは、ポリエチレン、ポリプロピレンおよび／またはポリ（１−ブテン）を基礎とする結晶性、半結晶性および／または非晶質ポリオレフィンワックス、パラフィンワックス、メタロセンワックス、マイクロワックス、ポリアミドワックス、ポリテトラフルオロエチレンワックスおよび／またはフィッシャー・トロプシュワックスである変性および非変性ワックスを含むことができる。ワックスの比率は、ホットメルト接着剤配合物に対して、５０質量％を超えず、好ましくは１〜４０質量％を超えず、より好ましくは２〜３０質量％、特に好ましくは３〜２０質量％である。
【０１６６】
加えて、さらなる成分は充填剤を含むことができ、充填剤は、接着層の特定の特性プロファイル、例えば、温度適用範囲、安定性、収縮性、導電性、磁気および／または熱伝導性を制御的に特定の要件に合わせて調整するために使用される。一般に、充填剤は、無機および／または有機充填剤である。無機充填剤は、特に、シリカ（疎水化シリカを含む）、石英粉、チョーク、バライト、ガラス粒子（特に、光反射性を高めるための球形粒子）、ガラス繊維、炭素繊維、アスベスト粒子、アスベスト繊維および／または金属粉末から選択される。有機充填剤は、例えば、カーボンブラック、ビチューメン、架橋ポリエチレン、架橋未加硫もしくは加硫ゴム混合物、合成繊維、例えば、ポリエチレン繊維、ポリプロピレン繊維、ポリエステル繊維、ポリアミド繊維、アラミド繊維、サラン繊維、ＭＰ繊維、または藁、羊毛、木綿、絹、亜麻、大麻、黄麻および／またはサイザル麻等の天然繊維である。充填剤の比率は、ホットメルト接着剤配合物に対して、８０質量％を超えず、好ましくは１〜６０質量％、より好ましくは５〜４０質量％、特に好ましくは７〜３０質量％である。
【０１６７】
さらなる成分は、接着剤配合物を外的影響、例えば（処理）熱、剪断応力、太陽放射線、大気湿度および酸素の影響から保護するために使用できる安定剤を含むこともできる。好適な安定剤は、例えば、ヒンダードアミン（ＨＡＬＳ安定剤）、ヒンダードフェノール、ホスファイトおよび／または芳香族アミンである。挙げられている配合物において、安定剤の比率は、ホットメルト接着剤配合物に対して、３質量％を超えず、好ましくは０．０５〜２．５質量％の範囲であり、特に好ましくは０．１〜２質量％の範囲である。
【０１６８】
加えて、さらなる成分は、天然および／または合成油であってよい１つ以上の油を含むことができる。これらの１つ以上の油は、好ましくは、処理温度において、１〜１０００ｍＰａ*ｓ、好ましくは２〜７５０ｍＰａ*ｓ、最も好ましくは３〜５００ｍＰａ*ｓの粘度を有する。好適な油は、例えば、鉱油、（医療用）ホワイト油、イソブテン油、ブタジエン油、水素化ブタジエン油および／またはパラフィン油である。１つ以上の油の比率は、ホットメルト接着剤配合物に対して、５０質量％を超えず、好ましくは１〜４５質量％、より好ましくは３〜４０質量％、特に５〜３８質量％である。
【０１６９】
加えて、ホットメルト接着剤配合物は、無機および／有機顔料、ＵＶ活性物質、ポリマーの結晶化を加速させるため、接着ボンドの開放時間を短くする有機および／無機核形成剤を含むことができる。
【０１７０】
発明のホットメルト接着剤配合物のさらなる好適な実施形態において、上記配合物は多相ブレンドである。
【０１７１】
発明のホットメルト接着剤配合物を、特に、ビーズとしての噴霧塗布および／またはナイフ塗布によって、接着すべき表面に塗布することができる。
【０１７２】
本発明は、さらに、本発明の１つ以上のポリマーを含む接着ボンドを提供する。特に、接着ボンドは、包装用接着ボンド、衛生品の接着ボンド、木材接着ボンド、ガラス表面の接着ボンド、ラベル用接着ボンド、積層接着ボンド、カーペットもしくは人工芝用接着ボンド、靴用接着ボンド、感圧接着ボンド、本の接着ボンドまたは織物用接着ボンドである。
【０１７３】
包装用接着ボンドの場合は、包装材料は、木、厚紙、紙、プラスチック、金属、セラミック、ガラス、合成および／または天然繊維および／または織物の材料を含むことができる。包装材料は、好ましくは非極性代ポリマー、特に、ポリエチレン、ポリプロピレン、ポリ（１−ブテン）またはそれと直鎖状および／または分枝鎖状Ｃ2-20１−オレフィンとのコポリマー、例えば、非架橋ポリエチレン、例えばＬＤＰＥ、ＬＬＤＰＥおよび／またはＨＤＰＥ、および／または（例えばシラン）架橋ポリオレフィン、特にシラン架橋ポリエチレンである。加えて、非極性ポリマーは、特に、ポリスチレン、ポリブタジエン、ポリイソプレンホモポリマーおよび／またはコポリマー、および／またはそれらと直鎖状および／または分枝鎖状Ｃ2-20１−オレフィンもしくはジエンとのコポリマー、例えばＥＰＤＭ、ＥＰＭもしくはＥＰＲ、および／または合成もしくは天然ゴムであってよい。
【０１７４】
極性ポリマーの場合は、それらは、特に、ポリアクリレート、特にポリアルキルメタクリレート、ポリ酢酸ビニル、ポリエステルおよび／またはコポリエステル、特にポリエチレンテレフタレートおよび／またはポリブチレンテレフタレート、ポリアミドおよび／またはコポリアミド、アクリロニトリルコポリマー、特にアクリロニトリル／ブタジエン／スチレンコポリマーおよび／またはスチレン／アクリロニトリルコポリマー、無水マレイン酸コポリマー、特にＳ／ＭＡコポリマーおよび／またはＭＡグラフトポリオレフィン、例えばポリプロピレンおよび／またはポリエチレン、ポリ塩化ビニルおよび／またはポリカーボネートである。一般に、包装材料は、カートン、箱、容器、シート、パネル、フィルムおよび／または箔の形で存在してよい。例えば、対応するポリマーフィルムを押出、圧延、ブロー成形、鋳造法、溶液延伸、熱成形または複数のこれらの方法の組合せによって製造することができる。例えば、ポリマーフィルムは、延伸または無延伸の単層フィルムである。単層フィルムの延伸の場合は、一軸、二軸または多軸延伸が存在してよく、その場合は、延伸の軸をフィルム延伸方向に対して任意の角度に設定することができる。あるいは、ポリマーフィルムは、多層フィルムであってよく、その場合は、フィルム層を同じ材料または異なる材料から製造することができる。多層フィルムは、延伸または無延伸であってよい。多層ポリマーフィルムの延伸の場合は、一軸、二軸または多軸延伸が存在してよく、その場合は、延伸の軸をフィルム延伸方向に対して任意の角度に設定することができる。特定の実施形態において、多層ポリマーフィルムは、複合フィルムである。複合フィルムの接着結合において、１つ以上のフィルム層は、複合材料で構成されていてよく、その場合、複合材料は、連続した形（例えば、紙またはアルミニウムフィルム等）および／または不連続の形（例えば粒子／繊維）で存在できる。
【０１７５】
特に、本発明によるプラスチック包装材料の接着結合の場合は、一般に、接着性を確保するために、ポリマー表面に化学および／またはエネルギー前処理（例えば、プラズマ、コロナ処理、エッチング、スルホン化等）を施す必要がない。
【０１７６】
木材包装材料の接着結合の場合は、木材包装材は、固体の真性木材、真性木材積層体、ポリマー積層体、ＭＤＦパネルまたは同様の木様物質であってよい。低樹脂または低油木材、例えばブナ、カシ等を使用することが可能であるが、チーク、マツ等の樹脂が豊富な木材または油が豊富な木材も可能である。
【０１７７】
挙げられている包装用接着ボンドにおいて、好ましくは、存在する本発明のポリマーの少なくとも１つが３０秒未満の開放時間を有する。
【０１７８】
基本的に、衛生品、例えば、それらはオムツ、ナプキン等の接着ボンドに制限はない。概して、発明の接着剤ボンドは、異なる材料、例えばポリマーフィルムおよび不織布を含む多層構造を形成する。加えて、吸湿物質、例えばポリアクリル酸粒子が接着ボンドに存在してよい。
【０１７９】
本発明の接着剤ボンドのさらなる使用分野は、構造木材接着ボンド、特に、はぎ接着および／または装飾紙被覆および／または装飾フィルム積層および／または組立接着ボンドである。
【０１８０】
発明の接着ボンドのさらなる重要な使用分野は、ガラス表面を含む分野である。この場合、接着ボンドは、吸湿物質、例えば、シリカゲル、ポリアクリル酸粒子等を含むことができる。この文脈における複合体は、好ましくは、マルチペイン絶縁ガラス複合体である。この目的のために、個々の構造にかかわらず、例えばさらなるスペーサが含まれていても、いなくても、当業者に既知のすべての種類のマルチペイン絶縁ガラス絶縁ガラス複合体が好適である。
【０１８１】
加えて、ガラス表面を含む発明の接着ボンドの場合は、積層を実施することができる。
【０１８２】
また、ガラス表面は、ガラス繊維の表面、例えば、データおよび／または電話線などに使用されるガラス繊維ケーブルの表面であってよい。
【０１８３】
本発明のさらなる実施形態において、接着結合される製品はラベルである。ラベルは、紙フィルム、ポリマーフィルム、金属箔および／または多層フィルムで構成されていてよく、ラッカー塗布、被覆、陽極化および／または表面処理された金属缶、特に錫メッキ缶、ならびにガラスまたはプラスチック（特にＰＥＴ）ボトルのラベリングに使用される。特に、ラベル接着ボンドのための接着剤は、所謂「感圧」接着剤（ＰＳＡ）であってよい。
【０１８４】
本発明のさらなる実施形態において、接着ボンドは積層であり、その場合、積層される表面は、好ましくは、金属（例えば、鋼、アルミニウム、真鍮、銅、錫、亜鉛、エナメル）、ガラス、セラミックで構成された無機および／または有機物質、および／または無機建築材料、例えば開放もしくは閉鎖気孔コンクリートの表面であってよい。加えて、表面は、木、紙、厚紙および／またはプラスチックであってよい。表面は、それ自体が、無機および有機材料で構成される複合材料（例えばガラス繊維複合材料）であってよい。この場合、貼合せ積層材料は、無機質および／または有機質であってよい。貼合せ無機積層材料の例は、超薄ガラスペイン、セラミック膜および／または金属箔（例えばアルミニウム箔）である。貼合せ有機積層材料の対応する例は、紙、厚紙、木ワニス、プラスチックおよび／または合成織物、不織布、合成革および／または天然革である。
【０１８５】
発明の接着ボンドは、自動車内装（例えば、サンバイザ、ルーフライナー等）における接着ボンドであってもよいことが理解される。
【０１８６】
本発明のさらなる好適な実施形態において、接着ボンドは、カーペットおよび／または合成芝を製造することを目的とする。特に、接着ボンドは、芝およびフィラメント結着に使用される。結合される繊維または繊維複合体は、天然および／または合成繊維であってよい。天然繊維または繊維複合体の例は、羊毛、木綿、サイザル麻、黄麻、藁、大麻、亜麻、絹および／またはこれらの繊維の混合物である。結合される合成繊維または繊維複合体の例は、（コ）ポリアミド繊維、ポリエチレン繊維、（コ）ポリエステル繊維、ポリプロピレン繊維および／またはこれらの繊維の混合物である。合成芝接着ボンドの場合、接着ボンドによって結合されるフィラメントは、ポリプロピレンフィラメント、ポリエチレンフィラメント、ポリアミドフィラメント、ポリエステルフィラメント、または列記されたポリマーの混合フィラメントから選択される。
【０１８７】
カーペット裏地の被覆のために接着ボンドを使用することが好ましい。加えて、織物基板をさらに貼り合わせることができる。得られたカーペット要素は、例えば、所謂メートル品、カーペットタイルまたは後変形性自動車カーペットである。芝およびフィラメント結着について記載されている用途において、存在する発明のポリオレフィンは、１９０℃の溶融粘度が１００００ｍＰａ*ｓを超えず、好ましくは５００〜８０００ｍＰａ*ｓ、より好ましくは６００〜６０００ｍＰａ*ｓ、特に好ましくは７５０〜４０００ｍＰａ*ｓである。発明のポリオレフィンの比率は、特に６０〜９８質量％である。塗布質量は、特に２０〜１５００ｇ／ｍ2である。さらなる実施例は、さらなる例は、当業者の技術的能力の範囲内である。
【０１８８】
加えて、発明の接着ボンドは、例えば、スポーツシューズ分野および／または所謂床革の製造に使用することができる靴用接着ボンドであってよい。
【０１８９】
同様に本発明による接着ボンドは、所謂「感圧接着ボンド」（ＰＳＡ）である。ここで、発明のポリマーおよび／または存在する配合物成分の１つが、「低温流動性」（すなわち室温未満の溶融点）を有する場合に有利である。低温流動性を有する配合物成分は、例えば、ポリ（１−ヘキセン）、ポリ（１−オクテン）、ポリ（１−ヘキセン−コ−１−オクテン）、ポリアクリレート等である。
【０１９０】
本接着ボンドの場合は、ボンドは、一般に、製本工程で用いられる接着ボンドである。
【０１９１】
織物接着ボンドの場合は、複数の織物層を特定の点で、または広範囲にわたって互いに結合させることができ、結合される織物要素は、天然または合成材料を含むことができる。特に、天然織物要素は、羊毛、馬毛、木綿、リネン布、大麻、黄麻、サイザル麻、亜麻、藁および／または革である。好適な合成織物要素は、成分として、ポリプロピレン、ポリエチレン、（コ）ポリアミド、（コ）ポリエステル、ナイロン、ペルロンおよび／またはＫｅｆｌａｒ（登録商標）を含む。特に、結合される１つ以上の要素は、不活性であってよい。特定の実施形態において、発明の接着剤配合物は、接着結合される織物層の間に粉末の形で導入され、熱エネルギーによって（例えばしごきプレスを利用して）活性化される。
【０１９２】
本発明の同様の発明の実施形態において、発明のポリマーを、標識材料、塗料材料、シール膜または屋根膜に使用することができる。
【０１９３】
発明の標識材料は、成形材料および接着剤配合物の説明のなかで既に記載されているさらなる成分を含むことができる。例えば、発明の標識材料を道路標識材料として使用することができる。
【０１９４】
塗料材料の場合、材料は、例えば、厚紙または紙の塗装のための塗料材料であってよい。
【０１９５】
加えて、発明のポリマーは、シール膜での使用に好適である。発明のポリマーに加えて、シール膜は、さらなる成分を含むことができる。特に、さらなる成分は、他のポリマー、充填剤およびビチューメンであってよい。屋根膜の場合は、発明のポリマーは、屋根膜に対して、３０質量％を超えず、好ましくは２７質量％を超えず、より好ましくは２５質量％を超えず、特に好ましくは２２質量％以下である。特に、シール膜は屋根膜である。屋根膜の場合、発明のポリマーの少なくとも１つが、−１０℃以下のガラス転移温度、好ましくは−１５℃以下のガラス転移温度、より好ましくは−１８℃以下のガラス転移温度、特に好ましくは−２０℃以下のガラス転移温度を有する。
【０１９６】
加えて、発明のポリマーは、下塗剤、接着促進剤としての使用、あるいは下塗剤配合物および／または接着促進剤配合物における使用に好適であり、特に、ハロゲン化有機成分が存在しないことが有利である。特に、未処理のポリオレフィン表面、特に未処理のポリプロピレンに対する有機塗料および／または接着剤の接着を達成するために、発明のポリマーを含む下塗剤および接着促進剤配合物が使用される。特定の場合、下塗剤および／または接着促進剤配合物は、後のペイント系の良好な接着性を達成するために、下塗剤としてポリプロピレン成形品、例えば自動車用緩衝装置および／または裏張部品に塗布される。
【０１９７】
加えて、発明のポリマーは、水性分散体、懸濁液および／またはエマルジョンでの使用に好適である。発明のポリマーに加えて、表面活性物質（例えば、イオン性および／または非イオン性の無機および／または有機界面活性剤）およびさらなるポリマー、特に極性モノマー単位を有するポリマー（例えば、ポリ（プロピレン−グラフト−無水マレイン酸））が、分散体、懸濁液および／またはエマルジョンに存在することが可能である。水性分散体、懸濁液および／またはエマルジョンは、好ましくは、発明のポリマーの特にテトラヒドロフランまたはキシレン溶液を使用して製造される。発明のポリマーの溶融物を使用する製造も可能であり、その場合、１００℃未満、特に好ましくは９０℃未満の溶融／軟化温度を有するポリマーを使用することが好ましい。挙げられている水性分散体、懸濁液および／またはエマルジョンにおいて、発明のポリオレフィンの比率は、配合物全体に対して１０質量％を超える。
【０１９８】
さらなる説明を加えなくても、当業者は、上記説明を最大限に利用することができると想定される。したがって、好適な実施形態および実施例は、いかなる場合も制限として解釈されるべきでない単なる説明的開示として解釈されるべきである。
【０１９９】
実施例を参照して本発明を以下に詳細に説明する。本発明の代替的な実施形態が、同様の方法で得られる。
【実施例】
【０２００】
分析：
ａ）高温13Ｃ  ＮＭＲ
ポリマー組成を高温13Ｃ  ＮＭＲによって測定する。ポリマーの13Ｃ  ＮＭＲ分光分析は、例えば以下の文献に記載されている。
［１］Ｓ．Ｂｅｒｇｅｒ，Ｓ．Ｂｒａｕｎ，Ｈ．−Ｏ．Ｋａｌｉｎｏｗｓｋｉ，13Ｃ  ＮＭＲ−Ｓｐｅｋｔｒｏｓｋｏｐｉｅ［13Ｃ  ＮＭＲ  Ｓｐｅｃｔｒｏｓｃｏｐｙ］，Ｇｅｏｒｇ  Ｔｈｉｅｍｅ  Ｖｅｒｌａｇ  Ｓｔｕｔｔｇａｒｔ  １９８５
［２］Ａ．Ｅ．Ｔｏｎｅｌｌｉ，ＮＭＲ  Ｓｐｅｃｔｒｏｓｃｏｐｙ  ａｎｄ  Ｐｏｌｙｍｅｒ  Ｍｉｃｒｏｓｔｒｕｃｔｕｒｅ，Ｖｅｒｌａｇ  Ｃｈｅｍｉｅ  Ｗｅｉｎｈｅｉｍ  １９８９
［３］Ｊ．Ｌ．Ｋｏｅｎｉｇ，Ｓｐｅｃｔｒｏｓｃｏｐｙ  ｏｆ  Ｐｏｌｙｍｅｒｓ，ＡＣＳ  Ｐｒｏｆｅｓｓｉｏｎａｌ  Ｒｅｆｅｒｅｎｃｅ  Ｂｏｏｋｓ，Ｗａｓｈｉｎｇｔｏｎ  １９９２
［４］Ｊ．Ｃ．Ｒａｎｄａｌｌ，Ｐｏｌｙｍｅｒ  Ｓｅｑｕｅｎｃｅ  Ｄｅｔｅｒｍｉｎａｔｉｏｎ，Ａｃａｄｅｍｉｃ  Ｐｒｅｓｓ，Ｎｅｗ  Ｙｏｒｋ  １９７７
［５］Ａ．Ｚａｍｂｅｌｌｉ  ｅｔ  ａｌ：Ｍａｃｒｏｍｏｌｅｃｕｌｅｓ，８，６８７（１９７５）
［６］Ａ．Ｆｉｈｏ，Ｇ．Ｇａｌｌａｎｄ：Ｊ．Ａｐｐｌ．Ｐｏｌｙｍ．Ｓｃｉ．，８０．１８８０（２００１）
【０２０１】
ｂ）高温ＧＰＣ
分子量を高温ＧＰＣによって測定する。測定をＡＳＴＭ  Ｄ６４７４−９９に従って実施するが、温度をより高くし（１４０℃の代わりに１６０℃）、射出容量を３００μｌの代わりにより低い１５０μｌとする。ポリマーのＧＰＳ分析について引用されているさらなる文献を以下に示す。
Ｈ．Ｇ．Ｅｌｉａｓ："Ｍａｋｒｏｍｏｌｅｋｕｅｌｅ"；ｖｏｌ．２；Ｗｉｌｅｙ−ＶＣＨ；Ｗｅｉｎｈｅｉｍ  ２００１；
Ｚ．Ｇｒｕｂｉｓｉｃ，Ｐ．Ｒｅｍｐｐ，Ｈ．Ｂｅｎｏｉｔ；Ｐｏｌｙｍ．Ｌｅｔｔ．；５；７５３（１９６７）；
Ｋ．Ａ．Ｂｏｎｉ，Ｆ．Ａ．Ｓｌｉｅｍｅｒｓ，Ｐ．Ｂ．Ｓｔｉｃｋｎｅｙ；Ｊ．Ｐｏｌｙｍ．Ｓｃｉ．；Ａ２；６；１５７９（１９６８）；
Ｄ．Ｇｏｅｄｈａｒｔ，Ａ．Ｏｐｓｃｈｏｏｒ；Ｊ．Ｐｏｌｙｍ．Ｓｃｉ；Ａ２；８；１２２７（１９７０）；
Ａ．Ｒｕｄｉｎ，Ｈ．Ｌ．Ｗ．Ｈｏｅｇｙ；Ｊ．Ｐｏｌｍ．Ｓｃｉ．；Ａ１；１０；２１７（１９７２）；
Ｇ．Ｓａｍａｙ，Ｍ．Ｋｕｂｉｎ，Ｊ．Ｐｏｄｅｓｖａ；Ａｎｇｅｗ．Ｍａｋｒｏｍｏｌ．Ｃｈｅｍ．；７２；１８５（１９７８）；
Ｂ．Ｉｖａｎ，Ｚ．Ｌａｓｚｌｏ−Ｈｅｄｖｉｇ，Ｔ．Ｋｅｌｅｎ，Ｆ．Ｔｕｅｄｏｓ；Ｐｏｌｙｍ．Ｂｕｌｌ．；８；３１１（１９８２）；
Ｋ．−Ｑ．Ｗａｎｇ，Ｓ．−Ｙ．Ｚｈａｎｇ，Ｊ．Ｘｕ，Ｙ．Ｌｉ，Ｈ．Ｐ．Ｌｉ；Ｊ．Ｌｉｑｕ．Ｃｈｒｏｍ．；５；１８９９（１９８２）；
Ｔ．Ｇ．Ｓｃｈｏｌｔｅ，Ｈ．Ｍ．Ｓｃｈｏｆｆｅｌｅｅｒｓ，Ａ．Ｍ．Ｇ．Ｂｒａｎｄｓ；Ｊ．Ａｐｐｌ．Ｐｏｌｙｍ．Ｓｃｉ．；２９；３７６３（１９８４）。
【０２０２】
使用する溶媒はトリクロロベンゼンである。分析を１６０℃のカラム温度で実施する。溶離曲線の評価のために使用する汎用的な較正をポリオレフィン標準品に基づいて実施する。そうでなければ異なる三次元のポリマー構造および／または流体力学的半径の許容し得ない比較が行われるため、結果は、その較正が別の種類のポリマー、例えばポリスチレンに基づいて実施された分析、または汎用的な較正を含めずに実施された分析に匹敵しない。異なる三次元ポリマー構造および／または流体力学的半径が異なる溶媒に存在し得ることで、分子量測定の結果が異なるため、指定されたもの以外の溶媒を使用する測定との比較も許容し得ない。
【０２０３】
多分散度Ｐdを、数平均モル質量と質量平均モル質量との比と定義する。それは、特に、結局、存在する重合挙動に関する結論を許容することになる、存在するモル質量分布の幅の測度である。それを、高温ＧＰＣによって測定する。一定の範囲内において、多分散度は、特定の触媒−共触媒の組合せに対して特徴的である。多分散度は、室温における材料の粘着性および接着性に比較的強い影響を及ぼす。
【０２０４】
ゲルパーミエーションクロマトグラフィー（ＧＰＣ）によるモル質量の測定において、溶液に存在するポリマー鎖の流体力学的半径が重要な役割を果たす。熱伝導度、ＲＩ（屈折率）ならびにＵＶ／ＶＩＳおよびＦＴＩＲまたは光散乱検出器と同様に、使用される検出機構も粘度検出器である。ポリマー鎖が安定した球と見なされるときは、極限粘度数とモル質量との関係を所謂ＫＭＨＳ式
［η］＝ＫVＭVα
によって経験的に示すことができる（Ｈ．−Ｇ．Ｅｌｉａｓ，Ｍａｋｒｏｍｏｌｅｋｕｅｌｅ，ｖｏｌｕｍｅ  ２，６ｔｈ  ｅｄｉｔｉｏｎ，Ｗｉｌｅｙ−ＶＣＨ，Ｗｅｉｎｈｅｉｍ  ２００１，ｐ．４１１−４１３）。ここで、ＫVおよびαは、ポリマーの構造、構成およびモル質量、ならびに溶媒および温度に影響される定数である。本発明におけるアルファ値の有意な結論は、ポリマー鎖上に存在する枝部に多少依存する流体力学的半径の結論である。アルファ値は、分枝が少ない場合に大きく、分枝が多い場合に小さい。
【０２０５】
ｃ）流動
プレート−プレート構造（プレート直径：５０ｍｍ）を有するＡｎｔｏｎ  Ｐａａｒ  ＭＣＲ５０１流動計を振動計として使用して、ＡＳＴＭ  Ｄ  ４４４０−０１（「Ｓｔａｎｄａｒｄ  Ｔｅｓｔ  Ｍｅｔｈｏｄ  ｆｏｒ  Ｐｌａｓｔｉｃｓ：  Ｄｙｎａｍｉｃ  Ｍｅｃｈａｎｉｃａｌ  Ｐｒｏｐｅｒｔｉｅｓ  Ｍｅｌｔ  Ｒｈｅｏｌｏｇｙ」）に従って流動測定を実施する。すべての測定に使用される最大サンプル変形率は１％である。温度に依存する測定を１Ｈｚの測定周波数および１．５Ｋ／分の冷却速度で実施する。
【０２０６】
溶融粘度を、１Ｈｚの剪断速度で作用する振動流量計によって測定する。サンプルが分析時間全体にわたって直線的な粘弾性範囲になるように、サンプルの最大変形率を選択する。Ｈｏｏｋｅａｎ固体と比較して、粘弾性材料は、特定の時間にわたって変形に起因する応力を消散させる（応力緩和）能力が注目に値する。剪断／伸長の作用下で専ら不可逆的に変形するニュートン液体と対照的に、粘弾性流体は、剪断力が除かれると、変形エネルギーの一部を回収することができる（所謂「復元効果」）［Ｎ．Ｐ．Ｃｈｅｒｅｍｉｓｉｎｏｆｆ；"Ａｎ  Ｉｎｔｒｏｄｕｃｔｉｏｎ  ｔｏ  Ｐｏｌｙｍｅｒ  Ｒｈｅｏｌｏｇｙ  ａｎｄ  Ｐｒｏｃｅｓｓｉｎｇ"；ＣＲＣ  Ｐｒｅｓｓ；Ｌｏｎｄｏｎ；１９９３］。ポリマー溶融物のさらなる特徴は、所謂構造粘度の存在である。これは、発生する力としての剪断応力が剪断速度の関数として材料の出発構造を崩壊させる挙動を指す。この崩壊プロセスは、最小の剪断速度を必要とするため、材料は、この剪断速度の下でニュートン液体の如く流動する。ルシャトリエの法則によって説明され、（機械応力を回避する）構造的に粘性の液体の「回避」は、摩擦抵抗を低減するために剪断表面の方向になる。後者は、出発状態の平衡構造の崩壊および剪断配向構造の形成をもたらし、流動がより容易になるという結果（粘度の低下）を招くことになる。ポリマー溶融物において、ニュートン領域は、非常に小さい剪断速度および／または小さい剪断振幅でのみ認知可能である。その測定は、流動試験法（振幅「スイープ」、すなわち剪断振幅の関数としての固定周波数における測定）によって可能であり、測定が可逆的、すなわち再現可能な範囲で実施されるときに必要である［Ｒ．Ｓ．Ｌｅｎｋ；"Ｒｈｅｏｌｏｇｉｅ  ｄｅｒ  Ｋｕｎｓｔｓｔｏｆｆｅ"［Ｒｈｅｏｌｏｇｙ  ｏｆ  ｔｈｅ  Ｐｌａｓｔｉｃｓ］；Ｃ．Ｈａｎｓｅｒ  Ｖｅｒｌａｇ；Ｍｕｎｉｃｈ；１９７１；Ｊ．Ｍｅｉｓｓｎｅｒ；"Ｐｈｅｏｌｏｇｉｓｃｈｅｓ  Ｖｅｒｈａｌｔｅｎ  ｖｏｎ  Ｋｕｎｓｔｓｔｏｆｆ−Ｓｃｈｍｅｌｚｅｎ  ｕｎｄ  −Ｌｏｅｓｕｎｇｅｎ"［Ｒｈｅｏｌｏｇｉｃａｌ  ｂｅｈａｖｉｏｕｒ  ｏｆ  ｐｏｌｙｍｅｒ  ｍｅｌｔｓ  ａｎｄ  ｓｏｌｕｔｉｏｎｓ］ｉｎ："Ｐｒａｋｔｉｓｃｈｅ  Ｒｈｅｏｌｏｇｉｅ  ｄｅｒ  Ｋｕｎｓｔｓｔｏｆｆｅ"［Ｐｒａｃｔｉｃａｌ  ｒｈｅｏｌｏｇｙ  ｏｆ  ｔｈｅ  ｐｌａｓｔｉｃｓ］；ＶＤＩ−Ｖｅｒｌａｇ；Ｄｕｅｓｓｅｌｄｏｒｆ；１９７８；Ｊ．−Ｆ．Ｊａｎｓｓｏｎ；Ｐｒｏｃ．８ｔｈ．Ｉｎｔ．Ｃｏｎｇｒ．Ｒｈｅｏｌ．；１９８０；Ｖｏｌ．３］。そこで作用するその力が弱く、その変形が小さく、その結果としてサンプル形態に対する影響が小さいため、振動流量測定は、構造粘性挙動を示す材料の試験に特に好適である。
【０２０７】
ｄ）針入度
針入度をＤＩＮ  ＥＮ  １４２６に従って測定する。
【０２０８】
ｅ）ＤＳＣ
溶融エンタルピー、ガラス転移温度および結晶性部分の溶融範囲を、１０Ｋ／分の加熱速度で第２の加熱曲線からＤＩＮ  ５３７６５に従って示査走査熱測定（ＤＳＣ）によって測定する。熱流曲線の回帰点をガラス転移温度として評価する。
【０２０９】
ｆ）キシレン溶解度
キシレン異性体混合物を使用し、ポリマーを還流下で溶解させ、次いで溶液を室温まで冷却する。
【０２１０】
２ｇのポリオレフィンを２５０ｍｌのキシレンに撹拌しながら溶解させ、キシレンの沸点まで加熱する。該混合物を還流下で２０分間煮沸させてから、ポリマー溶液を２５℃まで冷却させる。さらに、溶解せず、析出したポリオレフィンを（１５ｃｍ吸引濾過器、Ｓａｒｔｏｒｉｕｓ  ３９０濾紙で）吸引濾過し、乾燥させる。残留ポリマー溶液を（１滴の３７パーセントＨＣｌ水溶液を含む）５倍の過剰のメタノールに析出させる。得られた析出物を吸引濾過し、乾燥キャビネット（真空）にて８０℃で乾燥させる。
【０２１１】
ｇ）ＴＨＦへの溶解度
ＴＨＦへの溶解度は、半結晶性ポリオレフィンの特性である。手順は、キシレンへの溶解試験と同様である。
【０２１２】
ｈ）引張強度および破断伸度
引張強度および破断伸度をＤＩＮ  ＥＮ  ＩＳＯ  ５２７−３に従って測定する。
【０２１３】
ｉ）軟化点（リング・ボール）
軟化点をＤＩＮ  ＥＮ  １４２７に従ってリング・ボール法によって測定する。
【０２１４】
ｊ）接着剪断強度
接着剪断強度をＤＩＮ  ＥＮ  １４６５に従って測定する。
【０２１５】
ｋ）ＸＲＦ分光分析
アルミニウム皿に注ぎ、硬化させたサンプルを打抜型（直径３０ｍｍ）で切り出す。測定を二重測定として実施する。ポリマーサンプルの層厚は５ｍｍを超える。サンプルをサンプルホルダに仕込み、分析する（計器：ＰＡＮａｌｙｔｉｃａｌ  ＰＷ２４０４）。定量測定を硼砂タブレット中のＳｉの外的較正に対して実施する。
【０２１６】
記載の試験方法は、グラフトされる基材ポリマーを含むか、または発明のポリオレフィンを含むかにかかわらず、本発明の文脈におけるあらゆる測定に関連する。
【０２１７】
変性ポリオレフィンの実施例
ａ）基材ポリマーの調製（重合）
基材ポリマーをＤＥ１０２００８００５９４５に記載されているように調製する。
【０２１８】
ｂ）基材ポリマーおよび発明外の比較基材ポリマー
調製したポリマーのポリマー組成および微小構造を高温13Ｃ  ＮＭＲによって測定する（第１表）。
【０２１９】
第１表
【表１】
0005599242.tif 000005
【０２２０】
ｃ）モル質量、モル質量分布およびポリマー分枝
分子量を高温ＧＰＣによって測定する。
【０２２１】
測定をＡＳＴＭ  Ｄ６４７４−９９に従って実施するが、温度をより高く（１４０℃の代わりに１６０℃に）し、注入容量を３００μｌの代わりにより低い１５０μｌとする。低分子量成分を、適切な面積の積分によって得られたモル質量分布曲線から測定する（第２表）。
【０２２２】
第２表
【表２】
0005599242.tif 000006
【０２２３】
【表３】
0005599242.tif 000007
【０２２４】
ｄ）発明の変性ポリマー
溶融物の発明の変性ポリオレフィンの調製：
半結晶性ポリオレフィン（組成および材料パラメータについては第１表および第２表参照）を、二軸押出機（Ｂｅｒｓｔｏｒｆｆ  ＺＥ４０）にて、モノマーのビニルトリメトキシシランおよび開始剤の過酸化ジクミル（量については第３表参照）と特定の反応温度（第３表参照）で約９０秒間（滞留時間）にわたって反応させる。過剰のモノマーを約２０ｍｂａｒの減圧にて押出機の最終ゾーンで蒸発させる。この後に、約０．３質量％のＩＲＧＡＮＯＸ１０７６によって安定化させる。
【０２２５】
第３表
【表４】
0005599242.tif 000008
【０２２６】
ｅ）接着ボンド
木材ボンド
本発明に従って変性させたポリオレフィンを保護ガス雰囲気（例えば窒素、アルゴン等）下で乾燥キャビネットにて１９０℃で１時間にわたって溶融させ、次いで（温度センサを利用して）１７０℃の温度で木材試料（木の種類：固体ブナ）に塗布する。この木材試料を２０秒以内で、さらなる木材試料（木の種類：固体ブナ）の４ｃｍ2の面積に対して簡単なオーバーラップによって貼りつけ、２ｋｇの質量をかけながら５分間にわたって押さえつける。過剰の接着性ポリマーを除去する。続いて、結合した試料を気候制御キャビネットにて２０℃／６５％相対大気湿度で一定の日数にわたって保管し、次いで引張試験によってその機械特性を試験する。
【０２２７】
ポリプロピレンボンド
本発明に従って変性させたポリオレフィンを保護ガス雰囲気（例えば窒素、アルゴン等）下で乾燥キャビネットにて１９０℃で１時間にわたって溶融させ、次いで（温度センサを利用して）１７０℃の温度でポリプロピレン試料（アイソタクチックポリプロピレン、「ＰＰ−ＤＷＳＴ」／製造者：Ｓｉｍｏｎａ  ＡＧ）に塗布する。このポリプロピレン試料を２０秒以内で、さらなるポリプロピレン試料（「ＰＰ−ＤＷＳＴ」／製造者：Ｓｉｍｏｎａ  ＡＧ）の４ｃｍ2の面積に対して簡単なオーバーラップによって貼りつけ、２ｋｇの質量をかけながら５分間にわたって押さえつける。過剰の接着性ポリマーを除去する。続いて、結合した試料を気候制御キャビネットにて２０℃／６５％相対大気湿度で一定の日数にわたって保管し、次いで引張試験によってその機械特性を試験する。
【０２２８】
ＰＭＭＡの接着ボンド／塗料
本発明に従って変性させたポリオレフィンの各々の１００ｇを保護ガス雰囲気（例えば窒素、アルゴン等）下で乾燥キャビネットにて１８０℃で１時間にわたって溶融させる。続いて、ポリマー溶融物を（温度センサを利用して）１７０℃でポリメチルメタクリレート試料（「７Ｎ」成形材料、Ｅｖｏｎｉｋ  Ｒｏｅｈｍ  ＧｍｂＨ）に塗布する。このポリメチルメタクリレート試料を２０秒以内で、さらなるポリメチルメタクリレート試料（「７Ｎ」成形材料、Ｅｖｏｎｉｋ  Ｒｏｅｈｍ  ＧｍｂＨ）の４ｃｍ2の面積に対して簡単なオーバーラップによって塗布し、２ｋｇの質量をかけながら５分間にわたって押さえつける。過剰の接着性ポリマーを除去する。続いて、結合した試料を気候制御キャビネットにて２０℃／６５％相対大気湿度で１４日間にわたって保管し、次いで引張試験によってその機械特性を試験する。
【０２２９】
アルミニウムの接着ボンド
本発明に従って変性されたポリオレフィンの各々の１００ｇを保護ガス雰囲気（例えば窒素、アルゴン等）下で乾燥キャビネットにて１８０℃で１時間にわたって溶融させる。続いて、溶融したポリマーを（温度センサを利用して）特定の結合温度でアルミニウム試料（９９．５、寸法：１００ｍｍ×２０ｍｍ×１．５ｍｍ）に塗布する。このアルミニウム試料を２０秒以内で、さらなるアルミニウム試料（９９．５、寸法：１００ｍｍ×２０ｍｍ×１．５ｍｍ）の４ｃｍ2の面積に対して簡単なオーバーラップによって貼りつけ、２ｋｇの質量をかけながら５分間にわたって押さえつける。過剰の接着性ポリマーを除去する。続いて、結合した試料を気候制御キャビネットにて２０℃／６５％相対大気湿度で１４日間にわたって保管し、次いで引張試験によってその機械特性を試験する。
【０２３０】
第４表
【表５】
0005599242.tif 000009
【０２３１】
発明の変性ポリマーは、対応する比較例より有意に良好な接着特性を有する。